(57)【要約】  本発明の目的は、感度等の基本特性を十分に満足し、ＭＥＥＦ、ＤＯＦ及びＬＷＲ等のリソグラフィー性能に優れるフォトレジスト組成物を提供することである。本発明は、［Ａ］同一又は異なる重合体中に、下記式（１）で表される構造単位（Ｉ）と、この構造単位（Ｉ）以外の構造単位であって、環状カーボネート構造、スルトン構造及びラクトン構造からなる群より選択される少なくとも１種の構造を含む構造単位（ＩＩ）とを有する１種以上の重合体成分、並びに［Ｂ］酸発生体を含有するフォトレジスト組成物である。2012133352.tif 000039
2012133352.tif 000002
【特許請求の範囲】
【請求項１】
［Ａ］同一又は異なる重合体中に、下記式（１）で表される構造単位（Ｉ）と、この構造単位（Ｉ）以外の構造単位であって、環状カーボネート構造、スルトン構造及びラクトン構造からなる群より選択される少なくとも１種の構造を含む構造単位（ＩＩ）とを有する１種以上の重合体成分、並びに
［Ｂ］酸発生体
を含有するフォトレジスト組成物。
【化１】
2012133352.tif 000036
（式（１）中、Ｒ１は、水素原子、フッ素原子、水酸基又は炭素数１〜２０の１価の有機基である。Ｒ２及びＲ３は、それぞれ独立して、水素原子、フッ素原子、水酸基又は炭素数１〜２０の１価の有機基であるか、又はＲ２及びＲ３が互いに結合して、それらが結合している炭素原子と共に、炭素数３〜１０の環構造を形成している。ａは、１〜６の整数である。但し、ａが２以上の場合、複数のＲ２及びＲ３は、それぞれ同一でも異なっていてもよい。Ｒ４及びＲ５は、それぞれ独立して、水素原子、フッ素原子、水酸基又は炭素数１〜２０の１価の有機基であるか、又はＲ４及びＲ５が互いに結合して、それらが結合している炭素原子と共に、炭素数３〜１０の環構造を形成している。但し、上記環構造が有する水素原子の一部又は全部は置換されていてもよい。）
【請求項２】
構造単位（ＩＩ）が、下記式（２）で表される構造単位（ＩＩ−１）である請求項１に記載のフォトレジスト組成物。
【化２】
2012133352.tif 000037
（式（２）中、Ｒ６は、水素原子、フッ素原子、メチル基又はトリフルオロメチル基である。Ｒ７は、炭素数１〜１０の炭化水素基である。Ｘは、−Ｏ−、−ＣＯＯ−、−ＯＣＯ−又は−ＮＨ−である。ｎは、０〜１０の整数である。ｎが２以上の場合、複数のＲ７及びＸは、それぞれ同一でも異なっていてもよい。Ｒ８は、単結合又は炭素数１〜５の炭化水素基である。Ｒ９は、環状カーボネート構造、スルトン構造及びラクトン構造からなる群より選択される少なくとも１種の構造を有する環状有機基である。但し、Ｒ７〜Ｒ９が有する水素原子の一部又は全部は置換されていてもよい。）
【請求項３】
［Ａ］重合体成分が下記式（３）で表される構造単位（ＩＩＩ）をさらに有する請求項１又は請求項２に記載のフォトレジスト組成物。
【化３】
2012133352.tif 000038
（式（３）中、Ｒ１０は、水素原子、フッ素原子、メチル基又はトリフルオロメチル基である。Ｒ１１〜Ｒ１３は、それぞれ独立して、炭素数１〜４のアルキル基、又は炭素数４〜２０の脂環式基である。但し、Ｒ１１及びＲ１２は、互いに結合して、それらが結合している炭素原子と共に脂環式構造を形成していてもよい。また、上記アルキル基及び脂環式基が有する水素原子の一部又は全部は置換されていてもよい。）
【請求項４】
上記Ｒ９で表されるラクトン構造を有する環状有機基がノルボルナンラクトン基又はブチロラクトン基であり、上記環状カーボネート構造を有する環状有機基がエチレンカーボネート基であり、上記スルトン構造を有する環状有機基がノルボルナンスルトン基である請求項２又は請求項３に記載のフォトレジスト組成物。
【請求項５】
［Ａ］重合体成分における構造単位（Ｉ）の含有率が５モル％以上６０モル％以下であり、かつ構造単位（Ｉ）及び構造単位（ＩＩＩ）の含有率の合計が１０モル％以上８０モル％以下である請求項１から請求項４のいずれか１項に記載のフォトレジスト組成物。
【発明の詳細な説明】
【技術分野】
【０００１】
本発明は、フォトレジスト組成物に関する。
【背景技術】
【０００２】
集積回路素子等を製造する微細加工の分野において、より高い集積度を得るためにＫｒＦエキシマレーザー（波長２４８ｎｍ）やＡｒＦエキシマレーザー（波長１９３ｎｍ）等に代表される短波長放射線を使用したリソグラフィー技術の開発が行われている。これらの放射線に適応するフォトレジスト材料としては、高感度、高解像性等の観点から、酸解離性基を有する成分と放射線の照射により酸を発生する酸発生剤とを含有した化学増幅型のフォトレジスト組成物が広く用いられている（特開昭５９−４５４３９号公報参照）。【０００３】
このようなフォトレジスト組成物のうち、より短波長のＡｒＦエキシマレーザーに適した組成物として、例えば１９３ｎｍ領域に大きな吸収を有しない脂環式基を骨格中に含む重合体を含有する組成物が知られている。また、上記重合体としては、スピロラクトン構造を有するものが提案されている（特開２００２−８２４４１号公報、特開２００２−３０８９３７号公報参照）。このようなスピロラクトン構造を有する重合体は、それを含有するフォトレジスト組成物の現像コントラストを向上させることができるとされている。【０００４】
しかしながら、さらなるデバイスの微細化が進んでいる近年にあっては、フォトレジスト組成物に要求される性能レベルはさらに高まり、より優れたリソグラフィー特性等が求められるため、従来のフォトレジスト組成物を用いても、その高いレベルの要求には応えることができていない。例えば、従来のフォトレジスト組成物は、マスクエラー許容度を表すＭＥＥＦ（Ｍａｓｋ  Ｅｒｒｏｒ  Ｅｎｈａｎｃｅｍｎｔ  Ｆａｃｔｏｒ）、焦点深度を表すＤＯＦ（Ｄｅｐｔｈ  Ｏｆ  Ｆｏｃｕｓ）、ライン幅のバラツキを表すＬＷＲ（Ｌｉｎｅ  Ｗｉｄｔｈ  Ｒｏｕｇｈｎｅｓｓ）等を指標としたリソグラフィー特性を十分に満足することができないのが現状である。【０００５】
このような状況に鑑み、より微細なレジストパターンを形成するためのフォトレジスト組成物には感度、解像性等の基本特性のみならず、ＭＥＥＦ、ＤＯＦ、ＬＷＲ等を指標としたリソグラフィー性能の向上等が望まれている。
【先行技術文献】
【特許文献】
【０００６】
【特許文献１】特開昭５９−４５４３９号公報
【特許文献２】特開２００２−８２４４１号公報
【特許文献３】特開２００２−３０８９３７号公報
【発明の概要】
【発明が解決しようとする課題】
【０００７】
本発明は以上のような事情に基づいてなされたものであり、その目的は感度等の基本特性だけではなく、ＭＥＥＦ、ＤＯＦ、ＬＷＲ等を指標としたリソグラフィー性能をも十分に満足するフォトレジスト組成物を提供することである。
【課題を解決するための手段】
【０００８】
上記課題を解決するためになされた発明は、
［Ａ］同一又は異なる重合体中に、下記式（１）で表される構造単位（Ｉ）と、この構造単位（Ｉ）以外の構造単位であって、環状カーボネート構造、スルトン構造及びラクトン構造からなる群より選択される少なくとも１種の構造を含む構造単位（ＩＩ）とを有する１種以上の重合体成分（以下、「［Ａ］重合体成分」ともいう）、並びに
［Ｂ］酸発生体
を含有するフォトレジスト組成物である。
【化１】
2012133352.tif 000003
（式（１）中、Ｒ１は、水素原子、フッ素原子、水酸基又は炭素数１〜２０の１価の有機基である。Ｒ２及びＲ３は、それぞれ独立して、水素原子、フッ素原子、水酸基又は炭素数１〜２０の１価の有機基であるか、又はＲ２及びＲ３が互いに結合して、それらが結合している炭素原子と共に、炭素数３〜１０の環構造を形成している。ａは、１〜６の整数である。但し、ａが２以上の場合、複数のＲ２及びＲ３は、それぞれ同一でも異なっていてもよい。Ｒ４及びＲ５は、それぞれ独立して、水素原子、フッ素原子、水酸基又は炭素数１〜２０の１価の有機基であるか、又はＲ４及びＲ５が互いに結合して、それらが結合している炭素原子と共に、炭素数３〜１０の環構造を形成している。但し、上記環構造が有する水素原子の一部又は全部は置換されていてもよい。）【０００９】
当該フォトレジスト組成物は、上記式（１）で表されるラクトン構造を含む構造単位（Ｉ）と、環状カーボネート等の環状構造を含む構造単位（ＩＩ）とを有する［Ａ］重合体成分を含有するため、ＭＥＥＦ、ＬＷＲ、ＤＯＦ等を指標としたリソグラフィー性能に優れる。【００１０】
構造単位（ＩＩ）が、下記式（２）で表される構造単位（ＩＩ−１）であることが好ましい。
【化２】
2012133352.tif 000004
（式（２）中、Ｒ６は、水素原子、フッ素原子、メチル基又はトリフルオロメチル基である。Ｒ７は、炭素数１〜１０の炭化水素基である。Ｘは、−Ｏ−、−ＣＯＯ−、−ＯＣＯ−又は−ＮＨ−である。ｎは、０〜１０の整数である。ｎが２以上の場合、複数のＲ６及びＸは、それぞれ同一でも異なっていてもよい。Ｒ８は、単結合又は炭素数１〜５の炭化水素基である。Ｒ９は、環状カーボネート構造、スルトン構造及びラクトン構造からなる群より選択される少なくとも１種の構造を有する環状有機基である。但し、Ｒ７〜Ｒ９が有する水素原子の一部又は全部は置換されていてもよい。）【００１１】
上記構造単位（ＩＩ）を、上記式（２）で表される特定構造とすることにより、当該フォトレジスト組成物は、ＭＥＥＦ、ＬＷＲ、ＤＯＦ等を指標としたリソグラフィー性能がより向上する。【００１２】
［Ａ］重合体成分が下記式（３）で表される構造単位（ＩＩＩ）をさらに有することが好ましい。
【化３】
2012133352.tif 000005
（式（３）中、Ｒ１０は、水素原子、フッ素原子、メチル基又はトリフルオロメチル基である。Ｒ１１〜Ｒ１３は、それぞれ独立して、炭素数１〜４のアルキル基、又は炭素数４〜２０の脂環式基である。但し、Ｒ１１及びＲ１２は、互いに結合して、それらが結合している炭素原子と共に脂環式構造を形成してもよい。また、上記アルキル基及び脂環式基が有する水素原子の一部又は全部は置換されていてもよい。）【００１３】
上記式（３）で表される構造単位（ＩＩＩ）は、露光により［Ｂ］酸発生体から発生する酸の作用により解離し易い酸解離性基を有しているため、当該フォトレジスト組成物は、［Ａ］重合体成分中に構造単位（ＩＩＩ）をさらに有することで、感度等の基本特性を十分に満足することができる。【００１４】
上記Ｒ９で表されるラクトン構造を有する環状有機基がノルボルナンラクトン基又はブチロラクトン基であり、上記環状カーボネート構造を有する環状有機基がエチレンカーボネート基であり、上記スルトン構造を有する環状有機基がノルボルナンスルトン基であることが好ましい。上記構造単位（ＩＩ）が有する環状有機基を上記特定の基とすることで、当該フォトレジスト組成物は、ＭＥＥＦ、ＬＷＲ、ＤＯＦ等を指標としたリソグラフィー性能をさらに向上させることができる。【００１５】
［Ａ］重合体成分における構造単位（Ｉ）の含有率が５モル％以上６０モル％以下であり、かつ構造単位（Ｉ）及び構造単位（ＩＩＩ）の含有率の合計が１０モル％以上８０モル％以下であることが好ましい。［Ａ］重合体成分における上記構造単位（Ｉ）及び（ＩＩＩ）の含有率を上記特定の範囲とすることで、当該フォトレジスト組成物は、感度等の基本性能に加えて、ＭＥＥＦ、ＬＷＲ、ＤＯＦ等を指標としたリソグラフィー性能を特に向上させることができる。【００１６】
［Ａ］重合体成分における構造単位の含有率は、［Ａ］重合体成分の１３Ｃ−ＮＭＲスペクトルを測定し、得られたスペクトルにおける各構造単位に対応するピークの面積比から、［Ａ］重合体成分における平均値として求めることができる。
【発明の効果】
【００１７】
以上説明したように、本発明のフォトレジスト組成物は、ラクトン構造を含む構造単位（Ｉ）と、環状カーボネート等の環状構造を含む構造単位（ＩＩ）とを有する［Ａ］重合体成分を含有するため、感度等の基本特性に加えて、ＭＥＥＦ、ＬＷＲ、ＤＯＦ等を指標としたリソグラフィー性能にも優れる。そのため、当該フォトレジスト組成物を用いると、微細なパターンを高精度で形成することが可能となる。
【発明を実施するための形態】
【００１８】
＜フォトレジスト組成物＞
当該フォトレジスト組成物は、［Ａ］重合体成分及び［Ｂ］酸発生体を含有する。また、本発明の効果を損なわない限りその他の成分を含有してもよい。以下、各成分について詳述する。
【００１９】
＜［Ａ］重合体成分＞
［Ａ］重合体成分は、同一又は異なる重合体中に、上記式（１）で表される構造単位（Ｉ）と、この構造単位（Ｉ）以外の構造単位であって、環状カーボネート構造、スルトン構造及びラクトン構造からなる群より選択される少なくとも１種の構造を含む構造単位（ＩＩ）とを有する１種以上の重合体成分である。当該フォトレジスト組成物は、［Ａ］重合体成分を含有することで、感度等の基本特性を満足すると共に、ＭＥＥＦ、ＤＯＦ及びＬＷＲに優れる。
【００２０】
なお、［Ａ］重合体成分としては、構造単位（Ｉ）を与える単量体化合物、構造単位（ＩＩ）を与える単量体化合物等の複数種の単量体化合物の共重合体であってもよいし、構造単位（Ｉ）を与える単量体化合物の重合体と、構造単位（ＩＩ）を与える単量体化合物の重合体等の複数の重合体をブレンドした２種以上の重合体を含む成分であってもよい。また、構造単位（Ｉ）及び構造単位（ＩＩ）に加えて、上記式（３）で表される構造単位（ＩＩＩ）を有することが好ましい。さらに、本発明の効果を損なわない限り、他の構造単位を有してもよい。以下、各構造単位を詳述する。
【００２１】
［構造単位（Ｉ）］
構造単位（Ｉ）は、上記式（１）で表される。［Ａ］重合体成分は、重合体主鎖に直結した特定のラクトン構造を含む構造単位（Ｉ）を有するため、当該フォトレジスト組成物は、ＭＥＥＦ性能、ＤＯＦ及びＬＷＲに優れる。
【００２２】
上記式（１）中、Ｒ１は、水素原子、フッ素原子、水酸基又は炭素数１〜２０の１価の有機基である。Ｒ２及びＲ３は、それぞれ独立して、水素原子、フッ素原子、水酸基又は炭素数１〜２０の１価の有機基であるか、又はＲ２及びＲ３が互いに結合して、それらが結合している炭素原子と共に、炭素数３〜１０の環構造を形成している。ａは、１〜６の整数である。但し、ａが２以上の場合、複数のＲ２及びＲ３は、それぞれ同一でも異なっていてもよい。Ｒ４及びＲ５は、それぞれ独立して、水素原子、フッ素原子、水酸基又は炭素数１〜２０の１価の有機基であるか、又はＲ４及びＲ５が互いに結合して、それらが結合している炭素原子と共に、炭素数３〜１０の環構造を形成している。但し、上記環構造が有する水素原子の一部又は全部は置換されていてもよい。
【００２３】
上記Ｒ１〜Ｒ５で表される炭素数１〜２０の１価の有機基としては、例えば炭素数１〜２０の鎖状炭化水素基、炭素数３〜２０の脂環式炭化水素基、炭素数６〜２０の芳香族炭化水素基、核原子数３〜１０の複素環基、エポキシ基、シアノ基、カルボキシ基、及び−Ｒ’−Ｑ−Ｒ”で表される基等が挙げられる。但し、Ｒ’は単結合又は炭素数１〜２０の炭化水素基である。Ｒ”は置換されていてもよい炭素数１〜２０の炭化水素基である。Ｑは−Ｏ−、−ＣＯ−、−ＮＨ−、−ＳＯ２−、−ＳＯ−又はこれらを組み合わせてなる基である。上記鎖状炭化水素基、脂環式炭化水素基及び芳香族炭化水素基が有する水素原子の一部又は全部は、フッ素原子等のハロゲン原子、シアノ基、カルボキシ基、水酸基、チオール基等で置換されていてもよい。
【００２４】
上記炭素数１〜２０の鎖状炭化水素基としては、例えば、メチル基、エチル基、プロピル基、ブチル基、ペンチル基、へキシル基、オクチル基、デシル基等が挙げられる。これらのうち、メチル基、エチル基、プロピル基、ブチル基及びペンチル基が好ましく、メチル基及びエチル基がより好ましい。
【００２５】
上記炭素数３〜２０の脂環式炭化水素基としては、例えば、シクロプロピル基、シクロブチル基、シクロへキシル基、シクロオクチル基、シクロデシル基等の単環の脂環式炭化水素基；ノルボルニル基、アダマンチル基等の多環の脂環式炭化水素基等が挙げられる。
【００２６】
上記炭素数６〜２０の芳香族炭化水素基としては、例えば、フェニル基、ナフチル基等が挙げられる。
【００２７】
上記核原子数３〜１０の複素環基としては、例えば、ラクトン基、環状カーボネート基、スルトン基、フリル基、チエニル基、ベンゾフリル基、ベンゾチエニル基、ジベンゾフリル基、ジベンゾチエニル基、ピリジル基等が挙げられる。これらのうち、ラクトン基、環状カーボネート基及びスルトン基が好ましく、ラクトン基がより好ましい。
【００２８】
上記−Ｒ’−Ｑ−Ｒ”におけるＲ’及びＲ”で表される炭素数１〜２０の炭化水素基としては、例えば、炭素数１〜２０の鎖状炭化水素基、炭素数３〜２０の脂環式炭化水素基、炭素数６〜２０の芳香族炭化水素基等が挙げられる。それぞれについては、上記Ｒ１〜Ｒ５で表される炭素数１〜２０の１価の有機基において例示した基と同様の基を挙げることができる。
【００２９】
Ｒ２及びＲ３並びにＲ４及びＲ５が互いに結合して、それらが結合している炭素原子と共に形成する炭素数３〜１０の環構造としては、例えば、シクロプロパン、シクロヘキサン、ノルボルナン、アダマンタン等の脂環、酸素原子、硫黄原子、窒素原子等のヘテロ原子を含む複素環等が挙げられる。これらのうち、脂環としては、シクロペンタン、シクロヘキサン及びアダマンタンが好ましく、複素環としては、環状エーテル、ラクトン及びスルトンが好ましい。
【００３０】
上記環構造が有する水素原子の一部又は全部が置換されていてもよい置換基としては、例えば、フッ素原子、水酸基、カルボキシ基、シアノ基、スルファニル基、炭素数１〜２０の鎖状炭化水素基、炭素数３〜２０の脂環式炭化水素基、炭素数６〜２０の芳香族炭化水素基、核原子数３〜１０の複素環基、これらの基を組み合わせてなる基、これらの基のいずれかとエステル基、シリル基、−ＮＨ−、−ＣＯ−等を組み合わせてなる基等が挙げられる。これらのうち、水酸基、水酸基を含む基、炭素数１〜３の鎖状炭化水素基が好ましい。
【００３１】
上記Ｒ２及びＲ３としては、水素原子であることが好ましい。また、上記ａとしては、１が好ましい。
【００３２】
構造単位（Ｉ）としては、例えば、下記式（１−１）〜（１−７１）で表される構造単位等が挙げられる。
【００３３】
【化４】
2012133352.tif 000006
【００３４】
【化５】
2012133352.tif 000007
【００３５】
【化６】
2012133352.tif 000008
【００３６】
【化７】
2012133352.tif 000009
【００３７】
これらのうち、Ｒ４及びＲ５の少なくとも１つの基が酸素原子を含む構造単位、Ｒ４及びＲ５の少なくとも１つの基が環状の有機基である構造単位、Ｒ４及びＲ５が結合してそれらが結合する炭素原子と共に環構造を形成している構造単位、水酸基を含む構造単位等が好ましい。中でも、上記式（１−１）〜（１−９）、（１−１２）〜（１−２１）、（１−２５）〜（１−４７）、（１−５５）〜（１−６７）、（１−６９）〜（１−７１）等で表される構造単位がより好ましく、（１−１）、（１−１７）、（１−１９）、（１−７０）及び（１−７１）で表される構造単位がさらに好ましい。
【００３８】
［Ａ］重合体成分において、構造単位（Ｉ）の含有率は、［Ａ］重合体成分を構成する全構造単位に対する構造単位（Ｉ）の総量が１モル％以上８０モル％以下であることが好ましく、５モル％以上６０モル％以下がより好ましい。構造単位（Ｉ）の含有量を上記範囲とすることで、他の性能を維持しつつ、優れたリソグラフィー性能を発揮することができる。なお、［Ａ］重合体成分は、構造単位（Ｉ）を１種、又は２種以上有していてもよい。
【００３９】
構造単位（Ｉ）を与える単量体としては、例えば、下記式で表される化合物が挙げられる。
【００４０】
【化８】
2012133352.tif 000010
【００４１】
【化９】
2012133352.tif 000011
【００４２】
【化１０】
2012133352.tif 000012
【００４３】
【化１１】
2012133352.tif 000013
【００４４】
構造単位（Ｉ）を与える単量体は、例えば下記方法により製造することができる。
【００４５】
亜鉛粉末が添加されたテトラヒドロフラン（ＴＨＦ）溶媒中に、それぞれＴＨＦに溶解させた２−メチルテトラヒドロフラン−３−オン（化合物ａ）と、エチル（２−ブロモメチル）アクリレート（化合物ｂ）とを滴下し、室温で撹拌させることで、化合物ａと化合物ｂとが反応し、６−メチル−３−メチレン−１，７−ジオキサスピロ［４，４］ノナン−２−オン（上記式（１−１）で表される化合物）が合成される。なお、亜鉛粉末が添加されたＴＨＦ溶媒中に、化合物ａ及びｂの添加前にクロロトリメチルシラン等の活性化剤を入れるとよい。また、式（１−１）で表される化合物以外の化合物においては、適宜化合物ａを替えること等によって同様に合成することができる。
【００４６】
［構造単位（ＩＩ）］
構造単位（ＩＩ）は、構造単位（Ｉ）以外の構造単位であって、環状カーボネート構造、スルトン構造及びラクトン構造からなる群より選択される少なくとも１種の構造を含む構造単位である。当該フォトレジスト組成物は、構造単位（ＩＩ）を有する［Ａ］重合体成分を含有することで、ＭＥＥＦ性能、ＤＯＦ及びＬＷＲを向上させることができる。
【００４７】
構造単位（ＩＩ）は、上記式（２）で表される構造単位（ＩＩ−１）であることが好ましい。当該フォトレジスト組成物は、上記特定構造の構造単位（ＩＩ−１）を有する［Ａ］重合体成分を含有することで、ＭＥＥＦ性能、ＤＯＦ及びＬＷＲをさらに向上させることができる。
【００４８】
上記式（２）中、Ｒ６は、水素原子、フッ素原子、メチル基又はトリフルオロメチル基である。Ｒ７は、炭素数１〜１０の炭化水素基である。Ｘは、−Ｏ−、−ＣＯＯ−、−ＯＣＯ−又は−ＮＨ−である。ｎは、０〜１０の整数である。ｎが２以上の場合、複数のＲ７及びＸは、それぞれ同一でも異なっていてもよい。Ｒ８は、単結合又は炭素数１〜５の炭化水素基である。Ｒ９は、環状カーボネート構造、スルトン構造及びラクトン構造からなる群より選択される少なくとも１種の構造を有する環状有機基である。但し、Ｒ７〜Ｒ９が有する水素原子の一部又は全部は置換されていてもよい。
【００４９】
上記Ｒ７で表される炭素数１〜１０の炭化水素基としては、例えば、炭素数１〜１０の鎖状炭化水素基、炭素数３〜１０の脂環式炭化水素基、炭素数６〜１０の芳香族炭化水素基等が挙げられる。
【００５０】
上記炭素数１〜１０の鎖状炭化水素基としては、例えば、メチレン基、エチレン基、プロピレン基等が挙げられる。これらのうち、メチレン基及びエチレン基が好ましい。
【００５１】
上記炭素数３〜１０の脂環式炭化水素基としては、例えば、シクロプロピレン基、シクロヘキシレン基、アダマンチレン基等が挙げられる。これらのうち、アダマンチレン基が好ましい。
【００５２】
上記炭素数６〜１０の芳香族炭化水素基としては、例えば、フェニレン基、ナフチレン基等が挙げられる。
【００５３】
上記Ｘとしては、−Ｏ−及び−ＣＯＯ−が好ましい。
【００５４】
上記ｎとしては、０〜５の整数が好ましく、０及び１がより好ましい。
【００５５】
上記Ｒ８で表される炭素数１〜５の炭化水素基としては、例えば、炭素数１〜５の鎖状炭化水素基、炭素数３〜５の脂環式炭化水素基等が挙げられる。
【００５６】
上記炭素数１〜５の鎖状炭化水素基としては、例えば、メチレン基、エチレン基、プロピレン基等が挙げられる。これらのうち、メチレン基が好ましい。
【００５７】
上記炭素数３〜５の脂環式炭化水素基としては、例えば、シクロプロピレン基、シクロブチレン基等が挙げられる。
【００５８】
上記Ｒ８としては、単結合及びメチレン基が好ましい。
【００５９】
上記Ｒ９で表される環状カーボネート構造を有する環状有機基としては、例えば、エチレンカーボネート基、１，３−プロピレンカーボネート基、シクロペンテンカーボネート基、シクロヘキセンカーボネート基、ノルボルネンカーボネート基等が挙げられる。上記スルトン構造を有する環状有機基としては、例えば、プロピオスルトン基、ブチロスルトン基、バレロスルトン基、アダマンタンスルトン基等が挙げられる。上記ラクトン構造を有する環状有機基としては、例えば、プロピオラクトン基、ブチロラクトン基、バレロラクトン基、アダマンタンラクトン基等が挙げられる。
【００６０】
これらのうち、環状カーボネート構造を有する環状有機基としては、エチレンカーボネート基が好ましく、スルトン構造を有する環状有機基としては、ノルボルナンスルトン基が好ましく、ラクトン構造を有する環状有機基としては、ノルボルナンラクトン基及びブチロラクトン基が好ましい。
【００６１】
上記Ｒ７〜Ｒ９が有する水素原子の一部又は全部が置換されていてもよい置換基としては、例えば、ハロゲン原子、水酸基、カルボキシル基、ケト基、スルホンアミド基、アミノ基、アミド基、シアノ基、アセチル基等が挙げられる。
【００６２】
構造単位（ＩＩ）としては、下記式（２−１）〜（２−１７）で表される構造単位を好ましい構造単位として挙げることができる。
【００６３】
【化１２】
2012133352.tif 000014
【００６４】
【化１３】
2012133352.tif 000015
【００６５】
上記式中、Ｒ６は、上記式（２）と同義である。
【００６６】
これらのうち、当該フォトレジスト組成物のリソグラフィー性能を向上させる観点から、上記式（２−１）、（２−４）、（２−８）、（２−１２）及び（２−１３）で表される構造単位がより好ましい。
【００６７】
［Ａ］重合体成分において、構造単位（ＩＩ）の含有率は［Ａ］重合体成分を構成する全構造単位に対する構造単位（ＩＩ）の総量が５モル％以上８０モル％以下であることが好ましく、５モル％以上６０モル％以下がより好ましい。構造単位（ＩＩ）の含有量を上記範囲とすることで、他の性能を維持しつつ、優れたリソグラフィー性能を発揮することができる。なお、［Ａ］重合体成分は、構造単位（ＩＩ）を１種又は２種以上有していてもよい。
【００６８】
構造単位（ＩＩ）を与える単量体化合物としては、例えば、下記式で表される化合物が挙げられる。
【００６９】
【化１４】
2012133352.tif 000016
【００７０】
［構造単位（ＩＩＩ）］
［Ａ］重合体成分は、構造単位（ＩＩＩ）を有することが好ましい。［Ａ］重合体成分が、酸解離性基を有するこの構造単位（ＩＩＩ）を有することで、当該フォトレジスト組成物は、感度等の基本特性を十分満足することができると共に、ＭＥＥＦ、ＤＯＦ及びＬＷＲにより優れるレジストパターンの形成が可能となる。
【００７１】
構造単位（ＩＩＩ）は上記式（３）で表される。上記式（３）中、Ｒ１０は、水素原子、フッ素原子、メチル基又はトリフルオロメチル基である。Ｒ１１〜Ｒ１３は、それぞれ独立して、炭素数１〜４のアルキル基又は炭素数４〜２０の脂環式基である。但し、Ｒ１１及びＲ１２は、互いに結合して、それらが結合している炭素原子と共に２価の脂環式構造を形成していてもよい。また、上記アルキル基、及び脂環式基が有する水素原子の一部又は全部は置換されていてもよい。
【００７２】
上記Ｒ１１〜Ｒ１３が表す炭素数１〜４のアルキル基としては、例えばメチル基、エチル基、ｎ−プロピル基、ｉ−プロピル基、ｎ−ブチル基、ｉ−ブチル基、ｔｅｒｔ−ブチル基、２−メチルプロピル基、１−メチルプロピル基等が挙げられる。
【００７３】
上記Ｒ１１〜Ｒ１３が表す炭素数４〜２０の脂環式基としては、例えばアダマンタン骨格、ノルボルナン骨格等の有橋式骨格を有する多環の脂環式基；シクロペンタン、シクロヘキサン等のシクロアルカン骨格を有する単環の脂環式基が挙げられる。また、これらの基は、例えば炭素数１〜１０の直鎖状、分岐状又は環状のアルキル基の１種以上で置換されていてもよい。
【００７４】
上記Ｒ１１〜Ｒ１３が表す炭素数６〜２０の芳香族炭化水素基としては、例えばベンゼン、ナフタレン、フェナントレン、アントラセン、テトラセン、ペンタセン、ピレン、ピセン、トルエン、キシレン、エチルベンゼン、メシチレン、クメン等の芳香族炭化水素基から１個の水素原子を除いた基等が挙げられる。
【００７５】
Ｒ１１とＲ１２とが互いに結合して、それらが結合している炭素原子と共に形成していてもよい脂環式構造としては、例えばアダマンタン、ノルボルナン等の有橋式骨格を有する多環の脂環式構造、シクロペンタン、シクロヘキサン等のシクロアルカン骨格を有する単環の脂環式構造等が挙げられる。
【００７６】
構造単位（ＩＩＩ）としては、下記式で表される構造単位が好ましい。
【００７７】
【化１５】
2012133352.tif 000017
【００７８】
上記式中、Ｒ１０は、上記式（３）と同義である。Ｒ１１は、炭素数１〜４のアルキル基である。ｍは、１〜６の整数である。
【００７９】
これらのうち、より好ましい構造単位として、下記式（３−１）〜（３−２２）で表される構造単位が挙げられる。
【００８０】
【化１６】
2012133352.tif 000018
【００８１】
上記式中、Ｒ１０は上記式（３）と同義である。
【００８２】
これらのうち、上記式（３−２）、（３−３）（３−４）、（３−７）、（３−９）、（３−１１）〜（３−１４）、（３−１８）、（３−１９）（３−２１）及び（３−２２）で表される構造単位がさらに好ましい。
【００８３】
［Ａ］重合体成分において、構造単位（ＩＩＩ）の含有率としては、［Ａ］重合体成分を構成する全構造単位に対して、１０モル％〜８０モル％が好ましく、１５モル％〜８０モル％がより好ましく、２０モル％〜７０モル％がさらに好ましい。構造単位（ＩＩＩ）の含有率を上記範囲とすることで、得られるレジストパターンのリソグラフィー性能がより向上する。なお、［Ａ］重合体成分は、構造単位（ＩＩＩ）を１種又は２種以上有していてもよい。
【００８４】
構造単位（ＩＩＩ）を与える単量体としては、例えば、下記式で表される単量体等が挙げられる。
【００８５】
【化１７】
2012133352.tif 000019
【００８６】
［その他の構造単位］
［Ａ］重合体成分は、親水性官能基を有する構造単位（以下、「構造単位（ＩＶ）」ともいう）を含んでいてもよい。［Ａ］重合体成分が構造単位（ＩＶ）をさらに含むことで、レジストパターンのリソグラフィー性能をより向上できる。
【００８７】
構造単位（ＩＶ）としては、例えば、下記式で表される構造単位が挙げられる。
【００８８】
【化１８】
2012133352.tif 000020
【００８９】
上記式中、Ｒ１４は、水素原子、フッ素原子、メチル基又はトリフルオロメチル基である。
【００９０】
［Ａ］重合体成分における構造単位（ＩＶ）の含有率としては、［Ａ］重合体成分を構成する全構造単位に対して０モル％〜３０モル％が好ましく、５モル％〜２０モル％がより好ましい。［Ａ］重合体成分は、構造単位（ＩＶ）を１種又は２種以上有していてもよい。
【００９１】
また、当該フォトレジスト組成物のＭＥＥＦ等を指標としたリソグラフィー性能を向上させる観点から、［Ａ］重合体成分における構造単位（Ｉ）の含有率が１モル％以上７０モル％以下であり、かつ構造単位（Ｉ）及び構造単位（ＩＩＩ）の含有率の合計が１０モル％以上８０モル％以下であることが好ましく、構造単位（Ｉ）の含有率が５モル％以上６０モル％以下であり、かつ構造単位（Ｉ）及び構造単位（ＩＩＩ）の含有率の合計が２０モル％以上７０モル％以下であることがより好ましい。構造単位（Ｉ）の含有率が１０モル％以上５０モル％以下であり、かつ構造単位（Ｉ）及び構造単位（ＩＩＩ）の含有率の合計が３０モル％以上６０モル％以下であることがさらに好ましい。
【００９２】
［Ａ］重合体成分が、異なる重合体中に構造単位（Ｉ）及び構造単位（ＩＩ）をそれぞれ含む場合、構造単位（Ｉ）を有する重合体（ｉ）の重量平均分子量が、構造単位（ＩＩ）を有する重合体（ｉｉ）の重量平均分子量より大きいことが好ましい。当該フォトレジスト組成物は、［Ａ］重合体成分が、構造単位（Ｉ）を有する重合体（ｉ）と構造単位（ＩＩ）を有する重合体（ｉｉ）とのブレンドである場合には、重合体（ｉ）の重量平均分子量が重合体（ｉｉ）の重量平均分子量より大きいと、ＭＥＥＦ、ＬＷＲ等を指標としたリソグラフィー性能により優れる。
【００９３】
＜［Ａ］重合体成分の合成方法＞
［Ａ］重合体成分は、例えば所定の各構造単位に対応する単量体を、ラジカル重合開始剤を使用し、適当な溶媒中で重合することにより製造できる。例えば、単量体及びラジカル開始剤を含有する溶液を、反応溶媒又は単量体を含有する溶液に滴下して重合反応させる方法、単量体を含有する溶液と、ラジカル開始剤を含有する溶液とを各別に、反応溶媒又は単量体を含有する溶液に滴下して重合反応させる方法、各々の単量体を含有する複数種の溶液と、ラジカル開始剤を含有する溶液とを各別に、反応溶媒又は単量体を含有する溶液に滴下して重合反応させる方法等の方法で合成することが好ましい。
【００９４】
これらの方法における反応温度は開始剤種によって適宜決定すればよい。通常３０℃〜１８０℃であり、４０℃〜１６０℃が好ましく、５０℃〜１４０℃がより好ましい。滴下時間は、反応温度、開始剤の種類、反応させる単量体等の条件によって異なるが、通常、３０分〜８時間であり、４５分〜６時間が好ましく、１時間〜５時間がより好ましい。また、滴下時間を含む全反応時間も、滴下時間と同様に条件により異なるが、通常、３０分〜８時間であり、４５分〜７時間が好ましく、１時間〜６時間がより好ましい。
【００９５】
上記重合に使用されるラジカル開始剤としては、アゾビスイソブチロニトリル、２，２’−アゾビス（４−メトキシ−２，４−ジメチルバレロニトリル）、２，２’−アゾビス（２−シクロプロピルプロピオニトリル）、２，２’−アゾビス（２，４−ジメチルバレロニトリル）、２，２’−アゾビス（２−メチルプロピオニトリル）等が挙げられる。これらの開始剤は２種以上を混合して使用してもよい。
【００９６】
重合溶媒としては、重合を阻害する溶媒（重合禁止効果を有するニトロベンゼン、連鎖移動効果を有するメルカプト化合物等）以外の溶媒であって、その単量体を溶解可能な溶媒であれば限定されない。重合溶媒としては、例えば、アルコール系溶媒、ケトン系溶媒、アミド系溶媒、エステル・ラクトン系溶媒、ニトリル系溶媒及びその混合溶媒等が挙げられる。これらの溶媒は、単独又は２種以上を併用できる。
【００９７】
重合反応により得られた樹脂は、再沈殿法により回収することが好ましい。すなわち、重合反応終了後、重合液を再沈溶媒に投入することにより、目的の樹脂を粉体として回収する。再沈溶媒としては、アルコール類やアルカン類等を単独で又は２種以上を混合して使用することができる。再沈殿法の他に、分液操作やカラム操作、限外ろ過操作等により、単量体、オリゴマー等の低分子成分を除去して、樹脂を回収することもできる。
【００９８】
なお、［Ａ］重合体成分が同一の重合体中に上記構造単位（Ｉ）及び構造単位（ＩＩ）を有する１種の重合体成分である場合、構造単位（Ｉ）を与える単量体及び構造単位（ＩＩ）を与える単量体を、上述の方法により共重合させて製造できる。また、［Ａ］重合体成分が異なる重合体中に上記構造単位（Ｉ）及び構造単位（ＩＩ）を有する２種以上の重合体成分である場合、構造単位（Ｉ）を与える単量体を上述の方法により重合して構造単位（Ｉ）を有する重合体を製造し、さらに構造単位（ＩＩ）を与える単量体を上述の方法により重合して構造単位（ＩＩ）を有する重合体を製造し、両者を混合することにより、［Ａ］重合体成分を調整することができる。
【００９９】
［Ａ］重合体成分のゲルパーミエーションクロマトグラフィ（ＧＰＣ）によるポリスチレン換算重量平均分子量（Ｍｗ）は、特に限定されないが、１，０００以上５００，０００以下が好ましく、２，０００以上４００，０００以下がより好ましい。なお、［Ａ］重合体のＭｗが１，０００未満であると、レジストとしたときの耐熱性が低下する傾向がある。一方、［Ａ］重合体のＭｗが５００，０００を超えると、レジストとしたときの現像性が低下する傾向がある。
【０１００】
また、［Ａ］重合体成分のＧＰＣによるポリスチレン換算数平均分子量（Ｍｎ）に対するＭｗの比（Ｍｗ／Ｍｎ）は、通常１以上５以下であり、１以上３以下が好ましく、１以上２以下がより好ましい。Ｍｗ／Ｍｎをこのような範囲とすることで、フォトレジスト膜が解像性能に優れたものとなる。
【０１０１】
なお、［Ａ］重合体成分が異なる重合体中に上記構造単位（Ｉ）及び構造単位（ＩＩ）を有する２種以上の重合体成分である場合には、それぞれの重合体におけるＭｗ及びＭｗ／Ｍｎについて、上記と同様の範囲であるとよい。
【０１０２】
なお、本明細書のＭｗ及びＭｎは、ＧＰＣカラム（東ソー製、Ｇ２０００ＨＸＬ  ２本、Ｇ３０００ＨＸＬ  １本、Ｇ４０００ＨＸＬ  １本）を用い、流量１．０ミリリットル／分、溶出溶媒テトラヒドロフラン、カラム温度４０℃の分析条件で、単分散ポリスチレンを標準とするゲルパーミエーションクロマトグラフィー（ＧＰＣ）により測定した値をいう。
【０１０３】
＜［Ｂ］酸発生体＞
［Ｂ］酸発生体は、レジストパターン形成の一工程である露光工程において、マスクを通過した光によって酸を発生する化合物である。当該フォトレジスト組成物における［Ｂ］酸発生体の含有形態としては、後述するような化合物の態様（以下、この態様を「［Ｂ］酸発生剤」ともいう）でも、重合体の一部として組み込まれた態様でも、これらの両方の態様でもよい。
【０１０４】
［Ｂ］酸発生剤としては、例えば、オニウム塩化合物、スルホンイミド化合物、ハロゲン含有化合物、ジアゾケトン化合物等が挙げられる。これらの［Ｂ］酸発生剤のうち、オニウム塩化合物が好ましい。
【０１０５】
オニウム塩化合物としては、例えば、スルホニウム塩（テトラヒドロチオフェニウム塩を含む）、ヨードニウム塩、ホスホニウム塩、ジアゾニウム塩、ピリジニウム塩等が挙げられる。
【０１０６】
スルホニウム塩としては、例えば、トリフェニルスルホニウムトリフルオロメタンスルホネート、トリフェニルスルホニウムノナフルオロ−ｎ−ブタンスルホネート、トリフェニルスルホニウムパーフルオロ−ｎ−オクタンスルホネート、トリフェニルスルホニウム２−ビシクロ［２．２．１］ヘプト−２−イル−１，１，２，２−テトラフルオロエタンスルホネート、トリフェニルスルホニウム１，１−ジフルオロ−２−（１−アダマンチル）エタンスルホネート、トリフェニルスルホニウム１，１，２，２−テトラフルオロ−６−（１−アダマンチルカルボニロキシ）ヘキサン−１−スルホネート、トリフェニルスルホニウム３−（２−オキサ−３−オキソ−１，７，７−トリメチルビシクロ［２，２，１］ヘプタン−１−イルカルボニルオキシ）−１，１，２−トリフルオロプロパン−１−スルホネート、トリフェニルスルホニウム５−（ノルボルナンラクトニルオキシカルボニル−１，２−シクロヘキサンジイルカルボニルオキシ）−１，１，２，２−テトラフルオロペンタン−１−スルホネート、４−シクロヘキシルフェニルジフェニルスルホニウムトリフルオロメタンスルホネート、４−シクロヘキシルフェニルジフェニルスルホニウムノナフルオロ−ｎ−ブタンスルホネート、４−シクロヘキシルフェニルジフェニルスルホニウムパーフルオロ−ｎ−オクタンスルホネート、４−シクロヘキシルフェニルジフェニルスルホニウム２−ビシクロ［２．２．１］ヘプト−２−イル−１，１，２，２−テトラフルオロエタンスルホネート、４−メタンスルホニルフェニルジフェニルスルホニウムトリフルオロメタンスルホネート、４−メタンスルホニルフェニルジフェニルスルホニウムノナフルオロ−ｎ−ブタンスルホネート、４−メタンスルホニルフェニルジフェニルスルホニウムパーフルオロ−ｎ−オクタンスルホネート、４−メタンスルホニルフェニルジフェニルスルホニウム２−ビシクロ［２．２．１］ヘプト−２−イル−１，１，２，２−テトラフルオロエタンスルホネート、トリフェニルホスホニウム１，１，２，２−テトラフルオロ−６−（１−アダマンタンカルボニロキシ）−ヘキサン−１−スルホネート等が挙げられる。これらのうち、トリフェニルスルホニウムトリフルオロメタンスルホネート、トリフェニルスルホニウムノナフルオロ−ｎ−ブタンスルホネート、トリフェニルスルホニウム１，１−ジフルオロ−２−（１−アダマンチル）エタンスルホネート、トリフェニルスルホニウム１，１，２，２−テトラフルオロ−６−（１−アダマンチルカルボニロキシ）ヘキサン−１−スルホネート、トリフェニルスルホニウム３−（２−オキサ−３−オキソ−１，７，７−トリメチルビシクロ［２，２，１］ヘプタン−１−イルカルボニルオキシ）−１，１，２−トリフルオロプロパン−１−スルホネート、トリフェニルスルホニウム５−（ノルボルナンラクトニルオキシカルボニル−１，２−シクロヘキサンジイルカルボニルオキシ）−１，１，２，２−テトラフルオロペンタン−１−スルホネートが好ましい。
【０１０７】
テトラヒドロチオフェニウム塩としては、例えば、１−（４−ｎ−ブトキシナフタレン−１−イル）テトラヒドロチオフェニウムトリフルオロメタンスルホネート、１−（４−ｎ−ブトキシナフタレン−１−イル）テトラヒドロチオフェニウムノナフルオロ−ｎ−ブタンスルホネート、１−（４−ｎ−ブトキシナフタレン−１−イル）テトラヒドロチオフェニウムパーフルオロ−ｎ−オクタンスルホネート、１−（４−ｎ−ブトキシナフタレン−１−イル）テトラヒドロチオフェニウム２−（ビシクロ［２．２．１］ヘプト−２−イル）−１，１，２，２−テトラフルオロエタンスルホネート、１−（４−ｎ−ブトキシナフタレン−１−イル）テトラヒドロチオフェニウム１，１，２−トリフルオロ−４−（１−アダマンチルカルボニロキシ）ブタン−１−スルホンネート、１−（６−ｎ−ブトキシナフタレン−２−イル）テトラヒドロチオフェニウムトリフルオロメタンスルホネート、１−（６−ｎ−ブトキシナフタレン−２−イル）テトラヒドロチオフェニウムノナフルオロ−ｎ−ブタンスルホネート、１−（６−ｎ−ブトキシナフタレン−２−イル）テトラヒドロチオフェニウムパーフルオロ−ｎ−オクタンスルホネート、１−（６−ｎ−ブトキシナフタレン−２−イル）テトラヒドロチオフェニウム２−ビシクロ［２．２．１］ヘプト−２−イル−１，１，２，２−テトラフルオロエタンスルホネート、１−（３，５−ジメチル−４−ヒドロキシフェニル）テトラヒドロチオフェニウムトリフルオロメタンスルホネート、１−（３，５−ジメチル−４−ヒドロキシフェニル）テトラヒドロチオフェニウムノナフルオロ−ｎ−ブタンスルホネート、１−（３，５−ジメチル−４−ヒドロキシフェニル）テトラヒドロチオフェニウムパーフルオロ−ｎ−オクタンスルホネート、１−（３，５−ジメチル−４−ヒドロキシフェニル）テトラヒドロチオフェニウム２−ビシクロ［２．２．１］ヘプト−２−イル−１，１，２，２−テトラフルオロエタンスルホネート等が挙げられる。これらのテトラヒドロチオフェニウム塩のうち、１−（４−ｎ−ブトキシナフタレン−１−イル）テトラヒドロチオフェニウムノナフルオロ−ｎ−ブタンスルホネート、１−（４−ｎ−ブトキシナフタレン−１−イル）テトラヒドロチオフェニウムパーフルオロ−ｎ−オクタンスルホネート及び１−（３，５−ジメチル−４−ヒドロキシフェニル）テトラヒドロチオフェニウムノナフルオロ−ｎ−ブタンスルホネート、１−（４−ｎ−ブトキシナフタレン−１−イル）テトラヒドロチオフェニウム２−（ビシクロ［２．２．１］ヘプト−２−イル）−１，１，２，２−テトラフルオロエタンスルホネート、１−（４−ｎ−ブトキシナフタレン−１−イル）テトラヒドロチオフェニウム１，１，２−トリフルオロ−４−（１−アダマンチルカルボニロキシ）ブタン−１−スルホンネートが好ましい。
【０１０８】
ヨードニウム塩としては、例えば、ジフェニルヨードニウムトリフルオロメタンスルホネート、ジフェニルヨードニウムノナフルオロ−ｎ−ブタンスルホネート、ジフェニルヨードニウムパーフルオロ−ｎ−オクタンスルホネート、ジフェニルヨードニウム２−ビシクロ［２．２．１］ヘプト−２−イル−１，１，２，２−テトラフルオロエタンスルホネート、ビス（４−ｔ−ブチルフェニル）ヨードニウムトリフルオロメタンスルホネート、ビス（４−ｔ−ブチルフェニル）ヨードニウムノナフルオロ−ｎ−ブタンスルホネート、ビス（４−ｔ−ブチルフェニル）ヨードニウムパーフルオロ−ｎ−オクタンスルホネート、ビス（４−ｔ−ブチルフェニル）ヨードニウム２−ビシクロ［２．２．１］ヘプト−２−イル−１，１，２，２−テトラフルオロエタンスルホネート等が挙げられる。これらのヨードニウム塩のうち、ビス（４−ｔ−ブチルフェニル）ヨードニウムノナフルオロ−ｎ−ブタンスルホネートが好ましい。
【０１０９】
スルホンイミド化合物としては、例えば、Ｎ−（トリフルオロメタンスルホニルオキシ）ビシクロ［２．２．１］ヘプト−５−エン−２，３−ジカルボキシイミド、Ｎ−（ノナフルオロ−ｎ−ブタンスルホニルオキシ）ビシクロ［２．２．１］ヘプト−５−エン−２，３−ジカルボキシイミド、Ｎ−（パーフルオロ−ｎ−オクタンスルホニルオキシ）ビシクロ［２．２．１］ヘプト−５−エン−２，３−ジカルボキシイミド、Ｎ−（２−ビシクロ［２．２．１］ヘプト−２−イル−１，１，２，２−テトラフルオロエタンスルホニルオキシ）ビシクロ［２．２．１］ヘプト−５−エン−２，３−ジカルボキシイミド等が挙げられる。これらのスルホンイミド化合物のうち、Ｎ−（トリフルオロメタンスルホニルオキシ）ビシクロ［２．２．１］ヘプト−５−エン−２，３−ジカルボキシイミドが好ましい。
【０１１０】
これらの［Ｂ］酸発生剤は、単独で使用してもよく２種以上を併用してもよい。［Ｂ］酸発生体が「剤」である場合の使用量としては、当該フォトレジスト組成物により形成されるレジスト塗膜の感度及びリソグラフィー性能を確保する観点から、［Ａ］重合体成分１００質量部に対して、０．０１質量部以上２５質量部以下が好ましく、０．１質量部以上２０質量部以下がより好ましい。
【０１１１】
＜その他の任意成分＞
当該フォトレジスト組成物に含有されてもよいその他の任意成分としては、［Ｃ］酸拡散制御剤、［Ｄ］フッ素原子を含有する重合体、［Ｅ］添加剤、溶媒、脂環式骨格含有化合物、界面活性剤、増感剤等を挙げることができる。以下、各成分について詳述する。
【０１１２】
＜［Ｃ］酸拡散制御剤＞
当該フォトレジスト組成物は、［Ｃ］酸拡散制御剤をさらに含有することが好ましい。この［Ｃ］酸拡散制御剤は、露光により［Ｂ］酸発生体から生じる酸のレジスト被膜中における拡散現象を制御し、非露光領域における好ましくない化学反応を抑制するものである。このような［Ｃ］酸拡散制御剤を配合することにより、得られるフォトレジスト組成物の貯蔵安定性が向上し、またレジストとしての解像度がさらに向上するとともに、露光から露光後の加熱処理までの引き置き時間（ＰＥＤ）の変動によるレジストパターンの線幅変化を抑えることができ、プロセス安定性に極めて優れた組成物が得られる。
【０１１３】
［Ｃ］酸拡散制御剤としては、例えば、Ｎ−ｔ−アルコキシカルボニル基を有する窒素含有化合物が好ましく用いられる。具体的には、Ｎ−ｔ−ブトキシカルボニルジ−ｎ−オクチルアミン、Ｎ−ｔ−アミロキシカルボニルジ−ｎ−オクチルアミン、Ｎ−ｔ−ブトキシカルボニルジ−ｎ−ノニルアミン、Ｎ−ｔ−アミロキシカルボニルジ−ｎ−ノニルアミン、Ｎ−ｔ−ブトキシカルボニルジ−ｎ−デシルアミン、Ｎ−ｔ−アミロキシカルボニルジ−ｎ−デシルアミン、Ｎ−ｔ−ブトキシカルボニルジシクロヘキシルアミン、Ｎ−ｔ−アミロキシカルボニルジシクロヘキシルアミン、Ｎ−ｔ−ブトキシカルボニル−１−アダマンチルアミン、Ｎ−ｔ−アミロキシカルボニル−１−アダマンチルアミン、Ｎ−ｔ−ブトキシカルボニル−２−アダマンチルアミン、Ｎ−ｔ−アミロキシカルボニル−２−アダマンチルアミン、Ｎ−ｔ−ブトキシカルボニル−Ｎ−メチル−１−アダマンチルアミン、Ｎ−ｔ−アミロキシカルボニル−Ｎ−メチル−１−アダマンチルアミン、（Ｓ）−（−）−１−（ｔ−ブトキシカルボニル）−２−ピロリジンメタノール、（Ｓ）−（−）−１−（ｔ−アミロキシカルボニル）−２−ピロリジンメタノール、（Ｒ）−（＋）−１−（ｔ−ブトキシカルボニル）−２−ピロリジンメタノール、（Ｒ）−（＋）−１−（ｔ−アミロキシカルボニル）−２−ピロリジンメタノール、Ｎ−ｔ−ブトキシカルボニル−４−ヒドロキシピペリジン、Ｎ−ｔ−アミロキシカルボニル−４−ヒドロキシピペリジン、Ｎ−ｔ−ブトキシカルボニルピロリジン、Ｎ−ｔ−アミロキシカルボニルピロリジン、Ｎ，Ｎ’−ジ−ｔ−ブトキシカルボニルピペラジン、Ｎ，Ｎ’−ジ−ｔ−アミロキシカルボニルピペラジン、Ｎ，Ｎ−ジ−ｔ−ブトキシカルボニル−１−アダマンチルアミン、Ｎ，Ｎ−ジ−ｔ−アミロキシカルボニル−１−アダマンチルアミン、Ｎ−ｔ−ブトキシカルボニル−４，４’−ジアミノジフェニルメタン、Ｎ−ｔ−アミロキシカルボニル−４，４’−ジアミノジフェニルメタン、Ｎ，Ｎ’−ジ−ｔ−ブトキシカルボニルヘキサメチレンジアミン、Ｎ，Ｎ’−ジ−ｔ−アミロキシカルボニルヘキサメチレンジアミン、Ｎ，Ｎ，Ｎ’，Ｎ’−テトラ−ｔ−ブトキシカルボニルヘキサメチレンジアミン、Ｎ，Ｎ，Ｎ’，Ｎ’−テトラ−ｔ−アミロキシカルボニルヘキサメチレンジアミン、Ｎ，Ｎ’−ジ−ｔ−ブトキシカルボニル−１，７−ジアミノヘプタン、Ｎ，Ｎ’−ジ−ｔ−アミロキシカルボニル−１，７−ジアミノヘプタン、Ｎ，Ｎ’−ジ−ｔ−ブトキシカルボニル−１，８−ジアミノオクタン、Ｎ，Ｎ’−ジ−ｔ−アミロキシカルボニル−１，８−ジアミノオクタン、Ｎ，Ｎ’−ジ−ｔ−ブトキシカルボニル−１，９−ジアミノノナン、Ｎ，Ｎ’−ジ−ｔ−アミロキシカルボニル−１，９−ジアミノノナン、Ｎ，Ｎ’−ジ−ｔ−ブトキシカルボニル−１，１０−ジアミノデカン、Ｎ，Ｎ’−ジ−ｔ−アミロキシカルボニル−１，１０−ジアミノデカン、Ｎ，Ｎ’−ジ−ｔ−ブトキシカルボニル−１，１２−ジアミノドデカン、Ｎ，Ｎ’−ジ−ｔ−アミロキシカルボニル−１，１２−ジアミノドデカン、Ｎ，Ｎ’−ジ−ｔ−ブトキシカルボニル−４，４’−ジアミノジフェニルメタン、Ｎ，Ｎ’−ジ−ｔ−アミロキシカルボニル−４，４’−ジアミノジフェニルメタン、Ｎ−ｔ−ブトキシカルボニルベンズイミダゾール、Ｎ−ｔ−ブトキシカルボニルベンズイミダゾール、Ｎ−ｔ−アミロキシカルボニル−２−メチルベンズイミダゾール、Ｎ−ｔ−ブトキシカルボニル−２−フェニルベンズイミダゾール、Ｎ−ｔ−アミロキシカルボニル−２−フェニルベンズイミダゾール、２−フェニルイミダゾール等の化合物が挙げられる。これらのうち、Ｎ−ｔ−ブトキシカルボニル−４−ヒドロキシピペリジン、Ｎ−ｔ−アミロキシカルボニル−４−ヒドロキシピペリジン及び２−フェニルイミダゾールが好ましい。
【０１１４】
また、［Ｃ］酸拡散制御剤としては、上記化合物以外にも、例えば、３級アミン化合物、４級アンモニウムヒドロキシド化合物、その他含窒素複素環化合物等の含窒素化合物が用いられる。
【０１１５】
３級アミン化合物としては、例えば、トリエチルアミン、トリ−ｎ−プロピルアミン、トリ−ｎ−ブチルアミン、トリ−ｎ−ペンチルアミン、トリ−ｎ−ヘキシルアミン、トリ−ｎ−ヘプチルアミン、トリ−ｎ−オクチルアミン、シクロヘキシルジメチルアミン、ジシクロヘキシルメチルアミン、トリシクロヘキシルアミン等のトリ（シクロ）アルキルアミン類；
アニリン、Ｎ−メチルアニリン、Ｎ，Ｎ−ジメチルアニリン、２−メチルアニリン、３−メチルアニリン、４−メチルアニリン、４−ニトロアニリン、２，６−ジメチルアニリン、２，６−ジイソプロピルアニリン等の芳香族アミン類；
トリエタノールアミン、Ｎ，Ｎ−ジ（ヒドロキシエチル）アニリン等のアルカノールアミン類；
Ｎ，Ｎ，Ｎ’，Ｎ’−テトラメチルエチレンジアミン、Ｎ，Ｎ，Ｎ’，Ｎ’−テトラキス（２−ヒドロキシプロピル）エチレンジアミン、１，３−ビス［１−（４−アミノフェニル）−１−メチルエチル］ベンゼンテトラメチレンジアミン、ビス（２−ジメチルアミノエチル）エーテル、ビス（２−ジエチルアミノエチル）エーテル等が挙げられる。
【０１１６】
４級アンモニウムヒドロキシド化合物としては、例えばテトラ−ｎ−プロピルアンモニウムヒドロキシド、テトラ−ｎ−ブチルアンモニウムヒドロキシド等が挙げられる。
【０１１７】
さらに、［Ｃ］酸拡散制御剤としては、露光により分解して酸拡散制御性としての塩基性を失うオニウム塩化合物を用いることもできる。このようなオニウム塩化合物の具体例としては、下記式（５−１）で表されるスルホニウム塩化合物、および下記式（５−２）で表されるヨードニウム塩化合物を挙げることができる。
【０１１８】
【化１９】
2012133352.tif 000021
【０１１９】
上記式（５−１）及び式（５−２）におけるＲ１５〜Ｒ１９は、それぞれ独立して、水素原子、アルキル基、アルコキシル基、ヒドロキシル基、又はハロゲン原子である。
また、Ａｎｂ−は、ＯＨ−、Ｒ２０−ＣＯＯ−、Ｒ２０−ＳＯ３−（但し、Ｒ２０は、それぞれ独立して、アルキル基、アリール基、又はアルカノール基である。）、又は下記式（６）で表されるアニオンを表す。
【０１２０】
【化２０】
2012133352.tif 000022
【０１２１】
上記スルホニウム塩化合物およびヨードニウム塩化合物の具体例としては、トリフェニルスルホニウムハイドロオキサイド、トリフェニルスルホニウムアセテート、トリフェニルスルホニウムサリチレート、ジフェニル−４−ヒドロキシフェニルスルホニウムハイドロオキサイド、ジフェニル−４−ヒドロキシフェニルスルホニウムアセテート、ジフェニル−４−ヒドロキシフェニルスルホニウムサリチレート、ビス（４−ｔ−ブチルフェニル）ヨードニウムハイドロオキサイド、ビス（４−ｔ−ブチルフェニル）ヨードニウムアセテート、ビス（４−ｔ−ブチルフェニル）ヨードニウムハイドロオキサイド、ビス（４−ｔ−ブチルフェニル）ヨードニウムアセテート、ビス（４−ｔ−ブチルフェニル）ヨードニウムサリチレート、４−ｔ−ブチルフェニル−４−ヒドロキシフェニルヨードニウムハイドロオキサイド、４−ｔ−ブチルフェニル−４−ヒドロキシフェニルヨードニウムアセテート、４−ｔ−ブチルフェニル−４−ヒドロキシフェニルヨードニウムサリチレート、ビス（４−ｔ−ブチルフェニル）ヨードニウム１０−カンファースルホネート、ジフェニルヨードニウム１０−カンファースルホネート、トリフェニルスルホニウム１０−カンファースルホネート、４−ｔ−ブトキシフェニル・ジフェニルスルホニウム１０−カンファースルホネート、４−（シクロヘキシルスルホニルフェニルジフェニルスルホニウム５，６−ビス（２，２，２−トリフルオロエチルオキシカルボニル）ビシクロ［２，２，１］ヘプタン−２−スルホネート等を挙げることができる。これらのうち、トリフェニルスルホニウムサリチレート、トリフェニルスルホニウム１０−カンファースルホネート及び４−（シクロヘキシルスルホニルフェニルジフェニルスルホニウム５，６−ビス（２，２，２−トリフルオロエチルオキシカルボニル）ビシクロ［２，２，１］ヘプタン−２−スルホネートがこのましい。
【０１２２】
［Ｃ］酸拡散制御剤は、１種を単独で又は２種以上を混合して使用することができる。酸拡散制御剤の含有割合としては、［Ａ］重合体成分１００質量部に対して、１０質量部以下が好ましく、０．１質量部以上８質量部以下がより好ましい。使用量が１０質量部を超えると、レジストとしての感度が低下する傾向にある。
【０１２３】
＜［Ｄ］フッ素原子を含む重合体＞
当該フォトレジスト組成物は、［Ｄ］フッ素原子を含む重合体（以下、「［Ｄ］重合体」ともいう）をさらに含有できる。［Ｄ］重合体はフッ素原子を含む重合体であり、［Ａ］重合体成分よりフッ素原子含有率が高いことが好ましい。当該フォトレジスト組成物が［Ｄ］重合体を含有することで、レジスト膜の疎水性が向上し液浸露光を行った場合においても物質溶出抑制性に優れ、また、レジスト膜と液浸液との後退接触角を十分に高くでき、高速でスキャン露光した場合に水滴が残らない等の効果を奏するため、当該フォトレジスト組成物の液浸露光用としての有用性が高まる。
【０１２４】
［Ｄ］重合体の態様としては、例えば
主鎖にフッ素化アルキル基が結合した構造；
側鎖にフッ素化アルキル基が結合した構造；
主鎖と側鎖とにフッ素化アルキル基が結合した構造が挙げられる。
【０１２５】
主鎖にフッ素化アルキル基が結合した構造を与える単量体としては、例えばα−トリフルオロメチルアクリレート化合物、β−トリフルオロメチルアクリレート化合物、α，β−トリフルオロメチルアクリレート化合物、１種類以上のビニル部位の水素がトリフルオロメチル基等のフッ素化アルキル基で置換された化合物等が挙げられる。
【０１２６】
側鎖にフッ素化アルキル基が結合した構造を与える単量体としては、例えばノルボルネン等の脂環式オレフィン化合物の側鎖がフッ素化アルキル基やその誘導体であるもの、アクリル酸又はメタクリル酸の側鎖がフッ素化アルキル基やその誘導体のエステル化合物、１種類以上のオレフィンの側鎖（二重結合を含まない部位）がフッ素化アルキル基やその誘導体であるもの等が挙げられる。
【０１２７】
主鎖と側鎖とにフッ素化アルキル基が結合した構造を与える単量体としては、例えばα−トリフルオロメチルアクリル酸、β−トリフルオロメチルアクリル酸、α，β−トリフルオロメチルアクリル酸等の側鎖がフッ素化アルキル基やその誘導体のエステル化合物、１種類以上のビニル部位の水素がトリフルオロメチル基等のフッ素化アルキル基で置換された化合物の側鎖をフッ素化アルキル基やその誘導体で置換したもの、１種類以上の脂環式オレフィン化合物の二重結合に結合している水素をトリフルオロメチル基等のフッ素化アルキル基で置換し、かつ側鎖がフッ素化アルキル基やその誘導体であるもの等が挙げられる。なお、脂環式オレフィン化合物とは、環の一部が二重結合である化合物を示す。
【０１２８】
［Ｄ］重合体は、下記式（７）で表される構造単位（ｄ１）及び／又は式（８）で表される構造単位（ｄ２）を有することが好ましく、また構造単位（ｄ１）及び構造単位（ｄ２）以外の「他の構造単位」を有してもよい。以下、各構造単位を詳述する。
【０１２９】
［構造単位（ｄ１）］
構造単位（ｄ１）は下記式（７）で表される構造単位である。
【０１３０】
【化２１】
2012133352.tif 000023
【０１３１】
上記式（７）中、Ｒ２１は水素原子、フッ素原子、メチル基又はトリフルオロメチル基である。Ｒ２２はフッ素原子を有する炭素数１〜６のアルキル基、又はフッ素原子を有する炭素数４〜２０の１価の脂環式炭化水素基である。但し、上記アルキル基及び脂環式炭化水素基は、水素原子の一部又は全部が置換されていてもよい。
【０１３２】
構造単位（ｄ１）を与える単量体としては、例えばトリフルオロメチル（メタ）アクレート、２，２，２−トリフルオロエチル（メタ）アクリレート、パーフルオロエチル（メタ）アクリレート、パーフルオロｎ−プロピル（メタ）アクリレート、パーフルオロｉ−プロピル（メタ）アクリレート、パーフルオロｎ−ブチル（メタ）アクリレート、パーフルオロｉ−ブチル（メタ）アクリレート、パーフルオロｔ−ブチル（メタ）アクリレート、パーフルオロシクロヘキシル（メタ）アクリレート、２−（１，１，１，３，３，３−ヘキサフルオロ）プロピル（メタ）アクリレート、１−（２，２，３，３，４，４，５，５−オクタフルオロ）ペンチル（メタ）アクリレート、１−（２，２，３，３，４，４，５，５−オクタフルオロ）ヘキシル（メタ）アクリレート、パーフルオロシクロヘキシルメチル（メタ）アクリレート、１−（２，２，３，３，３−ペンタフルオロ）プロピル（メタ）アクリレート、１−（２，２，３，３，４，４，４−ヘプタフルオロ）ペンタ（メタ）アクリレート、１−（３，３，４，４，５，５，６，６，７，７，８，８，９，９，１０，１０，１０−ヘプタデカフルオロ）デシル（メタ）アクリレート、１−（５−トリフルオロメチル−３，３，４，４，５，６，６，６−オクタフルオロ）ヘキシル（メタ）アクリレート等が挙げられる。
【０１３３】
構造単位（ｄ１）としては、例えば下記式（７−１）及び（７−２）で表される構造単位が挙げられる。
【０１３４】
【化２２】
2012133352.tif 000024
【０１３５】
上記式（７−１）及び（７−２）中、Ｒ２１は上記式（７）と同義である。
【０１３６】
［Ｄ］重合体において、構造単位（ｄ１）の含有率としては［Ｄ］重合体を構成する全構造単位に対して、１０モル％〜７０モル％が好ましく、２０モル％〜５０モル％がより好ましい。なお［Ｄ］重合体は、構造単位（ｄ１）を１種又は２種以上を有してもよい。
【０１３７】
［構造単位（ｄ２）］
構造単位（ｄ２）は、下記式（８）で表される構造単位である。
【０１３８】
【化２３】
2012133352.tif 000025
【０１３９】
上記式（８）中、Ｒ２３は水素原子、フッ素原子、メチル基又はトリフルオロメチル基である。Ｒ２４は（ｋ＋１）価の連結基である。Ｙはフッ素原子を有する２価の連結基である。Ｒ２５は水素原子又は１価の有機基である。ｋは１〜３の整数である。但し、ｋが２又は３の場合、複数のＹ及びＲ２５はそれぞれ同一であっても異なっていてもよい。
【０１４０】
上記構造単位（ｄ２）としては、例えば下記式（８−１）及び（８−２）で表される構造単位が挙げられる。
【０１４１】
【化２４】
2012133352.tif 000026
【０１４２】
上記式（８−１）中、Ｒ２４は炭素数１〜２０の２価の直鎖状、分岐状又は環状の飽和若しくは不飽和の炭化水素基である。Ｒ２３、Ｙ及びＲ２５は上記式（８）と同義である。
上記式（８−２）中、Ｒ２３、Ｙ、Ｒ２５及びｋは上記式（８）と同義である。但し、ｋが２又は３の場合、複数のＹ及びＲ２５はそれぞれ同一でも異なっていてもよい。
【０１４３】
上記式（８−１）及び式（８−２）で示される構造単位としては、例えば、下記式（８−１−１）、式（８−１−２）及び式（８−２−１）で表される構造単位が挙げられる。
【０１４４】
【化２５】
2012133352.tif 000027
【０１４５】
上記式（８−１−１）、（８−１−２）及び（８−２−１）中、Ｒ２３は上記式（８）と同義である。
【０１４６】
構造単位（ｄ２）を与える単量体としては、例えば（メタ）アクリル酸（１，１，１−トリフルオロ−２−トリフルオロメチル−２−ヒドロキシ−３−プロピル）エステル、（メタ）アクリル酸（１，１，１−トリフルオロ−２−トリフルオロメチル−２−ヒドロキシ−４−ブチル）エステル、（メタ）アクリル酸（１，１，１−トリフルオロ−２−トリフルオロメチル−２−ヒドロキシ−５−ペンチル）エステル、（メタ）アクリル酸（１，１，１−トリフルオロ−２−トリフルオロメチル−２−ヒドロキシ−４−ペンチル）エステル、（メタ）アクリル酸２−｛［５−（１’，１’，１’−トリフルオロ−２’−トリフルオロメチル−２’−ヒドロキシ）プロピル］ビシクロ［２．２．１］ヘプチル｝エステル等が挙げられる。
【０１４７】
［Ｄ］重合体において、構造単位（ｄ２）の含有率としては［Ｄ］重合体を構成する全構造単位に対して、２０モル％〜８０モル％が好ましく、３０モル％〜７０モル％がより好ましい。なお、［Ｄ］重合体は、構造単位（ｄ２）を１種、又は２種以上を有してもよい。
【０１４８】
［他の構造単位］
［Ｄ］重合体は、さらに「他の構造単位」として、現像液への可溶性を高めるためにラクトン構造、環状カーボネート構造又はスルトン構造を有する構造単位、エッチング耐性を高めるために脂環式構造を含む構造単位等を１種以上有してもよい。
【０１４９】
ラクトン構造、環状カーボネート構造又はスルトン構造を有する構造単位としては、上記［Ａ］重合体成分が有する構造単位（ＩＩ）として例示した構造単位と同様の構造単位を挙げることができる。
【０１５０】
脂環式構造を含む構造単位としては、例えば下記式（９）で表される構造単位が挙げられる。
【０１５１】
【化２６】
2012133352.tif 000028
【０１５２】
式（９）中、Ｒ２６は水素原子、フッ素原子、メチル基又はトリフルオロメチル基である。Ｙ２は炭素数４〜２０の脂環式炭化水素基である。
【０１５３】
脂環式化合物を含む構造単位を与える単量体としては、例えば（メタ）アクリル酸−ビシクロ［２．２．１］ヘプト−２−イルエステル、（メタ）アクリル酸−ビシクロ［２．２．２］オクタ−２−イルエステル、（メタ）アクリル酸−トリシクロ［５．２．１．０２，６］デカ−７−イルエステル、（メタ）アクリル酸−トリシクロ［３．３．１．１３，７］デカ−１−イルエステル、（メタ）アクリル酸−トリシクロ［３．３．１．１３，７］デカ−２−イルエステル等が挙げられる。
【０１５４】
［Ｄ］重合体において、構造単位（ｄ１）、構造単位（ｄ２）及び他の構造単位は、それぞれの構造単位を１種のみを有していても２種以上を含有してもよいが、［Ｄ］重合体は芳香族基を有する単位を含まないことが好ましい。特にＡｒＦ光源を用いる場合、感度の低下の原因となる場合がある。また、ネガ型現像液を用いて現像すると形状が劣化する場合がある。
【０１５５】
［Ｄ］重合体の含有割合としては、［Ａ］重合体成分１００質量部に対して、１質量部〜１５質量部が好ましく、２質量部〜１０質量部がより好ましい。
【０１５６】
＜［Ｄ］重合体の合成方法＞
［Ｄ］重合体は、例えば所定の各構造単位に対応する単量体を、ラジカル重合開始剤を使用し、適当な溶媒中で重合することにより製造できる。なお、［Ｄ］重合体の合成に使用される重合開始剤、溶媒等としては、上記［Ａ］重合体成分の合成方法において例示したものと同様のものを挙げることができる。
【０１５７】
上記重合における反応温度としては、通常４０℃〜１５０℃、５０℃〜１２０℃が好ましい。反応時間としては、通常１時間〜４８時間、１時間〜２４時間が好ましい。
【０１５８】
［Ｄ］重合体のゲルパーミエーションクロマトグラフィ（ＧＰＣ）法によるポリスチレン換算重量平均分子量（Ｍｗ）としては、１，０００〜５０，０００が好ましく、１，０００〜３０，０００がより好ましく、１，０００〜１０，０００が特に好ましい。［Ｄ］重合体のＭｗが１，０００未満の場合、十分な前進接触角を得ることができない。一方、Ｍｗが５０，０００を超えると、レジストとした際の現像性が低下する傾向にある。
【０１５９】
［Ｄ］重合体のＭｗとＧＰＣ法によるポリスチレン換算数平均分子量（Ｍｎ）との比（Ｍｗ／Ｍｎ）としては、通常１〜３であり、好ましくは１〜２である。
【０１６０】
＜［Ｅ］添加剤＞
当該フォトレジスト組成物は、液浸露光法を使用しレジストパターンを形成する場合等に、［Ｅ］添加剤を配合することができる。当該フォトレジスト組成物が含有してもよい［Ｅ］添加剤としては、例えば、γ−ブチロラクトン、プロピレンカーボネート等が挙げられる。これらのうち、γ−ブチロラクトンが好ましい。
【０１６１】
＜溶媒＞
当該フォトレジスト組成物は、通常溶媒を含有する。溶媒としては、少なくとも［Ａ］重合体成分、［Ｂ］酸発生体及びその他の成分を溶解可能な溶媒であれば特に限定されない。溶媒としては、アルコール系溶媒、エーテル系溶媒、ケトン系有機溶媒、アミド系溶媒、エステル系有機溶媒、炭化水素系溶媒等を用いることができる。
【０１６２】
アルコール系溶媒としては、例えば
メタノール、エタノール、ｎ−プロパノール、ｉ−プロパノール、ｎ−ブタノール、ｉ−ブタノール、ｓｅｃ−ブタノール、ｔｅｒｔ−ブタノール、ｎ−ペンタノール、ｉ−ペンタノール、２−メチルブタノール、ｓｅｃ−ペンタノール、ｔｅｒｔ−ペンタノール、３−メトキシブタノール、ｎ−ヘキサノール、２−メチルペンタノール、ｓｅｃ−ヘキサノール、２−エチルブタノール、ｓｅｃ−ヘプタノール、３−ヘプタノール、ｎ−オクタノール、２−エチルヘキサノール、ｓｅｃ−オクタノール、ｎ−ノニルアルコール、２，６−ジメチル−４−ヘプタノール、ｎ−デカノール、ｓｅｃ−ウンデシルアルコール、トリメチルノニルアルコール、ｓｅｃ−テトラデシルアルコール、ｓｅｃ−ヘプタデシルアルコール、フルフリルアルコール、フェノール、シクロヘキサノール、メチルシクロヘキサノール、３，３，５−トリメチルシクロヘキサノール、ベンジルアルコール、ジアセトンアルコール等のモノアルコール系溶媒；
エチレングリコール、１，２−プロピレングリコール、１，３−ブチレングリコール、２，４−ペンタンジオール、２−メチル−２，４−ペンタンジオール、２，５−ヘキサンジオール、２，４−ヘプタンジオール、２−エチル−１，３−ヘキサンジオール、ジエチレングリコール、ジプロピレングリコール、トリエチレングリコール、トリプロピレングリコール等の多価アルコール系溶媒；
エチレングリコールモノメチルエーテル、エチレングリコールモノエチルエーテル、エチレングリコールモノプロピルエーテル、エチレングリコールモノブチルエーテル、エチレングリコールモノヘキシルエーテル、エチレングリコールモノフェニルエーテル、エチレングリコールモノ−２−エチルブチルエーテル、ジエチレングリコールモノメチルエーテル、ジエチレングリコールモノエチルエーテル、ジエチレングリコールモノプロピルエーテル、ジエチレングリコールモノブチルエーテル、ジエチレングリコールモノヘキシルエーテル、プロピレングリコールモノメチルエーテル、プロピレングリコールモノエチルエーテル、プロピレングリコールモノプロピルエーテル、プロピレングリコールモノブチルエーテル、ジプロピレングリコールモノメチルエーテル、ジプロピレングリコールモノエチルエーテル、ジプロピレングリコールモノプロピルエーテル等の多価アルコール部分エーテル系溶媒等が挙げられる。
【０１６３】
エーテル系溶媒としては、例えばジエチルエーテル、ジプロピルエーテル、ジブチルエーテル、ジフェニルエーテル等が挙げられる。
【０１６４】
ケトン系溶媒としては、例えばアセトン、メチルエチルケトン、メチル−ｎ−プロピルケトン、メチル−ｎ−ブチルケトン、ジエチルケトン、メチル−ｉ−ブチルケトン、メチル−ｎ−ペンチルケトン、エチル−ｎ−ブチルケトン、メチル−ｎ−ヘキシルケトン、ジ−ｉ−ブチルケトン、トリメチルノナノン、シクロペンタノン、シクロヘキサノン、シクロヘプタノン、シクロオクタノン、メチルシクロヘキサノン、２，４−ペンタンジオン、アセトニルアセトン、アセトフェノン等のケトン系溶媒が挙げられる。
【０１６５】
アミド系溶媒としては、例えばＮ，Ｎ’−ジメチルイミダゾリジノン、Ｎ−メチルホルムアミド、Ｎ，Ｎ−ジメチルホルムアミド、Ｎ，Ｎ−ジエチルホルムアミド、アセトアミド、Ｎ−メチルアセトアミド、Ｎ，Ｎ−ジメチルアセトアミド、Ｎ−メチルプロピオンアミド、Ｎ−メチルピロリドン等が挙げられる。
【０１６６】
エステル系溶媒としては、例えばジエチルカーボネート、プロピレンカーボネート、酢酸メチル、酢酸エチル、γ−ブチロラクトン、γ−バレロラクトン、酢酸ｎ−プロピル、酢酸ｉ−プロピル、酢酸ｎ−ブチル、酢酸ｉ−ブチル、酢酸ｓｅｃ−ブチル、酢酸ｎ−ペンチル、酢酸ｓｅｃ−ペンチル、酢酸３−メトキシブチル、酢酸メチルペンチル、酢酸２−エチルブチル、酢酸２−エチルヘキシル、酢酸ベンジル、酢酸シクロヘキシル、酢酸メチルシクロヘキシル、酢酸ｎ−ノニル、アセト酢酸メチル、アセト酢酸エチル、酢酸エチレングリコールモノメチルエーテル、酢酸エチレングリコールモノエチルエーテル、酢酸ジエチレングリコールモノメチルエーテル、酢酸ジエチレングリコールモノエチルエーテル、酢酸ジエチレングリコールモノ−ｎ−ブチルエーテル、酢酸プロピレングリコールモノメチルエーテル、酢酸プロピレングリコールモノエチルエーテル、酢酸プロピレングリコールモノプロピルエーテル、酢酸プロピレングリコールモノブチルエーテル、酢酸ジプロピレングリコールモノメチルエーテル、酢酸ジプロピレングリコールモノエチルエーテル、ジ酢酸グリコール、酢酸メトキシトリグリコール、プロピオン酸エチル、プロピオン酸ｎ−ブチル、プロピオン酸ｉ−アミル、シュウ酸ジエチル、シュウ酸ジ−ｎ−ブチル、乳酸メチル、乳酸エチル、乳酸ｎ−ブチル、乳酸ｎ−アミル、マロン酸ジエチル、フタル酸ジメチル、フタル酸ジエチル等が挙げられる。
【０１６７】
炭化水素系溶媒としては、例えば
ｎ−ペンタン、ｉ−ペンタン、ｎ−ヘキサン、ｉ−ヘキサン、ｎ−ヘプタン、ｉ−ヘプタン、２，２，４−トリメチルペンタン、ｎ−オクタン、ｉ−オクタン、シクロヘキサン、メチルシクロヘキサン等の脂肪族炭化水素系溶媒；
ベンゼン、トルエン、キシレン、メシチレン、エチルベンゼン、トリメチルベンゼン、メチルエチルベンゼン、ｎ−プロピルベンゼン、ｉ−プロピルベンゼン、ジエチルベンゼン、ｉ−ブチルベンゼン、トリエチルベンゼン、ジ−ｉ−プロピルベンセン、ｎ−アミルナフタレン等の芳香族炭化水素系溶媒等が挙げられる。
【０１６８】
これらのうち、エステル系溶媒及びケトン系溶媒が好ましく、酢酸プロピレングリコールモノメチルエーテル及びシクロヘキサノンがより好ましい。これらの有機溶媒は、単独で使用してもよく２種以上を併用してもよい。
【０１６９】
［脂環式骨格化合物］
脂環式骨格化合物は、ドライエッチング耐性、パターン形状、基板との接着性等をさらに改善する作用を示す成分である。脂環式骨格化合物としては、例えば１−アダマンタンカルボン酸、２−アダマンタノン、１−アダマンタンカルボン酸ｔ−ブチル等のアダマンタン誘導体類；デオキシコール酸ｔ−ブチル、デオキシコール酸ｔ−ブトキシカルボニルメチル、デオキシコール酸２−エトキシエチル等のデオキシコール酸エステル類；リトコール酸ｔ−ブチル、リトコール酸ｔ−ブトキシカルボニルメチル、リトコール酸２−エトキシエチル等のリトコール酸エステル類；３−［２−ヒドロキシ−２，２−ビス（トリフルオロメチル）エチル］テトラシクロ［４．４．０．１２，５．１７，１０］ドデカン、２−ヒドロキシ−９−メトキシカルボニル−５−オキソ−４−オキサ−トリシクロ［４．２．１．０３，７］ノナン等が挙げられる。
【０１７０】
［界面活性剤］
界面活性剤は塗布性、ストリエーション、現像性等を改良する作用を示す成分である。界面活性剤としては、例えばポリオキシエチレンラウリルエーテル、ポリオキシエチレンステアリルエーテル、ポリオキシエチレンオレイルエーテル、ポリオキシエチレンｎ−オクチルフェニルエーテル、ポリオキシエチレンｎ−ノニルフェニルエーテル、ポリエチレングリコールジラウレート、ポリエチレングリコールジステアレート等のノニオン系界面活性剤の他、以下商品名として、ＫＰ３４１（信越化学工業製）、ポリフローＮｏ．７５、同Ｎｏ．９５（以上、共栄社化学製）、エフトップＥＦ３０１、同ＥＦ３０３、同ＥＦ３５２（以上、トーケムプロダクツ製）、メガファックＦ１７１、同Ｆ１７３（以上、大日本インキ化学工業製）、フロラードＦＣ４３０、同ＦＣ４３１（以上、住友スリーエム製）、アサヒガードＡＧ７１０、サーフロンＳ−３８２、同ＳＣ−１０１、同ＳＣ−１０２、同ＳＣ−１０３、同ＳＣ−１０４、同ＳＣ−１０５、同ＳＣ−１０６（以上、旭硝子製）等が挙げられる。
【０１７１】
［増感剤］
増感剤は、放射線のエネルギーを吸収して、そのエネルギーを［Ｃ］酸発生体に伝達しそれにより酸の生成量を増加する作用を示すものであり、当該フォトレジスト組成物の「みかけの感度」を向上させる効果を有する。増感剤としては、例えばカルバゾール類、アセトフェノン類、ベンゾフェノン類、ナフタレン類、フェノール類、ビアセチル、エオシン、ローズベンガル、ピレン類、アントラセン類、フェノチアジン類等が挙げられる。
【０１７２】
＜フォトレジスト組成物の調製方法＞
当該フォトレジスト組成物は、例えば上記溶媒中で［Ａ］重合体成分、［Ｂ］酸発生体及びその他の任意成分を所定の割合で混合することにより調製できる。当該フォトレジスト組成物は通常、その使用に際して、全固形分濃度が１質量％〜３０質量％、好ましくは１．５質量％〜２５質量％となるように溶媒に溶解した後、例えば孔径０．２μｍ程度のフィルターでろ過することによって、調製される。
【０１７３】
＜レジストパターンの形成方法＞
本発明のフォトレジスト組成物を用いたレジストパターンの形成方法について以下に説明する。
【０１７４】
本発明のフォトレジスト組成物を用いたレジストパターンの形成方法としては、例えば
（１）当該フォトレジスト組成物の塗膜を基板上に形成する工程（以下、「工程（１）」ともいう）、
（２）上記塗膜の少なくとも一部に放射線を照射する工程（以下、「工程（２）」ともいう）、及び
（３）上記放射線が照射された塗膜を現像する工程（以下、「工程（３）」ともいう）、及び
を有する形成方法が挙げられる。以下、各工程を詳述する。
【０１７５】
上記形成方法によると、当該フォトレジスト組成物を用いてＭＥＥＦ、ＬＷＲ及びＤＯＦに優れるレジストパターンを形成できる。従って、ＫｒＦエキシマレーザー、ＡｒＦエキシマレーザー、ＥＵＶ等の放射線であっても、当該フォトレジスト組成物から微細パターンを高精度にかつ安定して形成することができ、今後更に微細化が進行すると予想される半導体デバイス製造用に好適に用いることができる。
【０１７６】
［工程（１）］
本工程では、フォトレジスト組成物又はこれを溶媒に溶解させて得られた当該フォトレジスト組成物の溶液を、回転塗布、流延塗布、ロール塗布等の塗布手段によって、シリコンウエハー、二酸化シリコン、反射防止膜で被覆されたウエハー等の基板上に所定の膜厚となるように塗布し、場合によっては通常７０℃〜１６０℃程度の温度でソフトベーク（ＳＢ）することにより塗膜中の溶媒を揮発させレジスト膜を形成する。
【０１７７】
［工程（２）］
本工程では、工程（１）で形成されたレジスト膜に（場合によっては、水等の液浸媒体を介して）、放射線を照射し露光させる。なお、この際所定のパターンを有するマスクを通して放射線を照射する。放射線としては、目的とするパターンの線幅に応じて、可視光線、紫外線、遠紫外線、Ｘ線、荷電粒子線、ＥＵＶ等から適宜選択して照射する。これらのうち、ＡｒＦエキシマレーザー（波長１９３ｎｍ）、ＫｒＦエキシマレーザー（波長２４８ｎｍ）に代表される遠紫外線が好ましく、ＥＵＶ（極紫外線、波長１３．５ｎｍ）等のより微細なパターンを形成可能な光源であっても好適に使用できる。次いで、ポストエクスポージャーベーク（ＰＥＢ）を行うことが好ましい。このＰＥＢにより、［Ａ］重合体成分の酸解離性基の脱離を円滑に進行させることが可能となる。ＰＥＢの加熱条件は、フォトレジスト組成物の配合組成によって適宜選定することができるが、通常５０℃〜１８０℃程度である。
【０１７８】
［工程（３）］
本工程では、露光されたレジスト膜を、現像液で現像することによりレジストパターンを形成する。現像後は、水で洗浄し、乾燥することが一般的である。現像液としては、例えば水酸化ナトリウム、水酸化カリウム、炭酸ナトリウム、ケイ酸ナトリウム、メタケイ酸ナトリウム、アンモニア水、エチルアミン、ｎ−プロピルアミン、ジエチルアミン、ジ−ｎ−プロピルアミン、トリエチルアミン、メチルジエチルアミン、エチルジメチルアミン、トリエタノールアミン、テトラメチルアンモニウムヒドロキシド、テトラブチルアンモニウムヒドロキシド、ピロール、ピペリジン、コリン、１，８−ジアザビシクロ−［５．４．０］−７−ウンデセン、１，５−ジアザビシクロ−［４．３．０］−５−ノネン等のアルカリ性化合物の少なくとも１種を溶解したアルカリ水溶液が好ましい。
【０１７９】
なお、液浸露光を行う場合は、工程（２）の前に、液浸液とレジスト膜との直接の接触を保護するために、液浸液不溶性の液浸用保護膜をレジスト膜上に設けてもよい。液浸用保護膜としては、工程（３）の前に溶媒により剥離する溶媒剥離型保護膜（例えば、特開２００６−２２７６３２号公報等参照）、工程（３）の現像と同時に剥離する現像液剥離型保護膜（例えば、国際公開第２００５−０６９０７６号、国際公開第２００６−０３５７９０号等参照）のいずれを用いてもよい。
【実施例】
【０１８０】
以下に本発明を実施例により具体的に説明するが、本発明はこれらの実施例に限定されるものではない。【０１８１】
重量平均分子量（Ｍｗ）及び数平均分子量（Ｍｎ）は、東ソー社製のＧＰＣカラム（Ｇ２０００ＨＸＬ２本、Ｇ３０００ＨＸＬ１本、Ｇ４０００ＨＸＬ１本）を使用し、流量：１．０ｍＬ／分、溶出溶媒：テトラヒドロフラン、カラム温度：４０℃の分析条件で、単分散ポリスチレンを標準とするゲルパーミエーションクロマトグラフィ（ＧＰＣ）により測定した。また、分散度（Ｍｗ／Ｍｎ）は、Ｍｗ及びＭｎの測定結果より算出した。【０１８２】
重合体中の単量体由来の構成単位の分析は、日本電子社製のＪＮＭ−ＥＣＸ４００を使用し、測定溶媒として重クロロホルムを使用して分析を行った。重合体における構造単位の含有率は、重合体の１３Ｃ−ＮＭＲスペクトルを測定し、得られたスペクトルにおける各構造単位に対応するピークの面積比から、重合体における平均値として求めることができる。【０１８３】
＜［Ａ］重合体成分の合成＞
［Ａ］重合体成分及び後述する［Ｄ］重合体の合成に用いた単量体を下記に示す。【０１８４】
【化２７】
2012133352.tif 000029
【０１８５】
【化２８】
2012133352.tif 000030
【０１８６】
［合成例１］
化合物（Ｍ−１）１８．５ｇ（５０モル％）、化合物（Ｓｓ−１）９．３ｇ（２５モル％）、及び化合物（Ｌ−１）１２．２ｇ（２５モル％）を８０ｇの２−ブタノンに溶解し、ＡＩＢＮ  ３．６ｇを添加して単量体溶液を調製した。４０ｇの２−ブタノンを入れた２００ｍＬの三口フラスコを３０分窒素パージした後、撹拌しながら８０℃に加熱し、調製した単量体溶液を滴下漏斗にて３時間かけて滴下した。滴下開始を重合反応の開始時間とし、重合反応を６時間実施した。重合反応終了後、重合溶液を水冷して３０℃以下に冷却した。８００ｇのメタノール中に冷却した重合溶液を投入し、析出した白色粉末をろ別した。ろ別した白色粉末を１６０ｇのメタノールで２回洗浄した後、ろ別し、５０℃で１７時間乾燥させて白色粉末状の重合体成分（Ａ−１）を得た（３０ｇ、収率７５％）。得られた重合体成分（Ａ−１）のＭｗは４０００であり、Ｍｗ／Ｍｎは１．４であった。また、１３Ｃ−ＮＭＲ分析の結果、化合物（Ｍ−１）由来の構造単位：化合物（Ｓｓ−１）由来の構造単位：化合物（Ｌ−１）由来の構造単位の含有率は、４６：２３：３１（モル％）であった。【０１８７】
［合成例２〜１９、比較合成例１〜９］
表１に記載の単量体を所定量配合した以外は、合成例１と同様に操作して重合体成分（Ａ−２）〜（Ａ−１９）及び（ａ−１）〜（ａ−９）を得た。また、得られた各重合体のＭｗ、Ｍｗ／Ｍｎ、収率（％）及び各重合体における各単量体に由来する構造単位の含有率を合わせて表１に示す。【０１８８】
［合成例２０］
化合物（Ｍ−１）２０ｇ（５０モル％）及び化合物（Ｓｓ−１）２０ｇ（５０モル％）を８０ｇの２−ブタノンに溶解し、アゾビスイソブチロニトリル（ＡＩＢＮ）３．９ｇを添加して単量体溶液を調製した。４０ｇの２−ブタノンを入れた２００ｍＬの三口フラスコを３０分窒素パージした後、撹拌しながら８０℃に加熱し、調製した単量体溶液を滴下漏斗にて３時間かけて滴下した。滴下開始を重合反応の開始時間とし、重合反応を６時間実施した。重合反応終了後、重合溶液を水冷して３０℃以下に冷却した。８００ｇのメタノール中に冷却した重合溶液を投入し、析出した白色粉末をろ別した。ろ別した白色粉末を１６０ｇのメタノールで２回洗浄した後、ろ別し、５０℃で１７時間乾燥させて白色粉末状の重合体を得た（３６ｇ、収率９０％）。さらに、化合物（Ｓｓ−１）２０ｇ（５０モル％）の替わりに、化合物（Ｌ−１）２２．８ｇ（５０モル％）を用いた以外は、上記と同様の方法により重合体を得た。上記２種類の重合体を１：１のモル比で混合し、重合体成分（Ａ−２０）とした。なお、上記２種類の重合体の物性値は表１に示す。【０１８９】
［合成例２１］
表１に記載の単量体を所定量配合した以外は、合成例２０と同様に操作して重合体成分（Ａ−２１）を得た。また、得られた各重合体のＭｗ、Ｍｗ／Ｍｎ、収率（％）及び各重合体における各単量体に由来する構造単位の含有率を合わせて表１に示す。【０１９０】
【表１】
2012133352.tif 000031
【０１９１】
＜［Ｄ］重合体の合成＞
［合成例２２］
化合物（Ｍ−１３）１５．８ｇ（５０モル％）及び化合物（Ｍ−７）１４．２ｇ（５０モル％）を６０ｇの２−ブタノンに溶解し、ＡＩＢＮ２．９ｇを添加して単量体溶液を調製した。３０ｇの２−ブタノンを入れた３００ｍＬの三口フラスコを３０分窒素パージした後、撹拌しながら８０℃に加熱し、調製した単量体溶液を滴下漏斗にて３時間かけて滴下した。滴下開始を重合反応の開始時間とし、重合反応を６時間実施した。重合反応終了後、重合溶液を水冷して３０℃以下に冷却した。６００ｇのメタノール：水＝８：２の溶液に重合溶液を投入し、析出した白色粉末をろ別した。ろ別した白色粉末を１２０ｇのメタノールで２回洗浄した後、ろ別し、５０℃で１７時間乾燥させて白色粉末状の重合体成分（Ｄ−１）を得た（２０ｇ、収率６７％）。得られた重合体（Ｄ−１）のＭｗは４，２００であり、Ｍｗ／Ｍｎは１．４であった。また、１３Ｃ−ＮＭＲ分析の結果、化合物（Ｍ−１）由来の構造単位：化合物（Ｓｓ−１）由来の構造単位：化合物（Ｌ−１）由来の構造単位の含有率は、４８．５：５１．５（モル％）であった。【０１９２】
［合成例２３〜２４］
表２に記載の単量体を所定量配合した以外は、合成例２２と同様に操作して重合体（Ｄ−２）〜（Ｄ−３）を得た。また、得られた各重合体のＭｗ、Ｍｗ／Ｍｎ、収率（％）及び各重合体における各単量体に由来する構造単位の含有率を合わせて表２に示す。【０１９３】
【表２】
2012133352.tif 000032
【０１９４】
＜フォトレジスト組成物の調製＞
フォトレジスト組成物の調製に用いた［Ｂ］酸発生体、［Ｃ］酸拡散制御剤、［Ｅ］添加剤及び溶媒について以下に示す。【０１９５】
＜［Ｂ］酸発生剤＞
Ｂ−１〜Ｂ−７：下記式で表される化合物【０１９６】
【化２９】
2012133352.tif 000033
【０１９７】
＜［Ｃ］酸拡散制御剤＞
Ｃ−１〜Ｃ−６：下記式で表される化合物【０１９８】
【化３０】
2012133352.tif 000034
【０１９９】
＜溶媒＞
Ｆ−１：酢酸プロピレングリコールモノメチルエーテル
Ｆ−２：シクロヘキサノン【０２００】
［実施例１］
重合体成分（Ａ−１）１００質量部、酸発生剤（Ｂ−１）１０質量部、酸拡散制御剤（Ｃ−３）２質量部、（Ｃ−４）３質量部、重合体（Ｄ−１）４質量部、添加剤（Ｅ−１）としてのγブチロラクトン３０質量部、溶媒（Ｆ−１）１，７５０質量部、（Ｆ−２）７５０質量部を混合し、得られた混合溶液を孔径０．２μｍのフィルターでろ過して、フォトレジスト組成物を調製した。【０２０１】
［実施例２〜２１及び比較例１〜９］
表３に示す種類、量の各成分を使用した以外は実施例１と同様に操作して、フォトレジスト組成物を調製した。【０２０２】
【表３】
2012133352.tif 000035
【０２０３】
＜評価＞
実施例１〜２１及び比較例１〜９のフォトレジスト組成物について、下記評価を行った。評価結果は表３に合わせて示す。
［感度の評価］
下層反射防止膜（ＡＲＣ６６、日産化学社製）を形成した１２インチシリコンウェハ上にフォトレジスト組成物によって、膜厚７５ｎｍの被膜を形成し、１００℃で６０秒間ソフトベーク（ＳＢ）を行った。次に、この被膜を、ＡｒＦエキシマレーザー液浸露光装置（ＮＳＲ  Ｓ６１０Ｃ、ＮＩＫＯＮ社製）を用い、ＮＡ＝１．３、ｒａｔｉｏ＝０．８００、Ａｎｎｕｌａｒの条件により、５０ｎｍＬｉｎｅ１００ｎｍＰｉｔｃｈのパターン形成用のマスクパターンを介して露光した。露光後、各フォトレジスト組成物について９５℃で６０秒間ポストエクスポージャーベーク（ＰＥＢ）を行った。その後、２．３８質量％のテトラメチルアンモニウムヒドロキシド水溶液により現像し、水洗し、乾燥して、ポジ型のレジストパターンを形成した。このとき、５０ｎｍＬｉｎｅ１００ｎｍＰｉｔｃｈのパターン形成用のマスクパターンを介して露光した部分が線幅５０ｎｍのＬｉｎｅを形成する露光量を最適露光量（Ｅｏｐ）とした。この最適露光量を感度（ｍＪ／ｃｍ２）とした。なお、測長には走査型電子顕微鏡（日立ハイテクノロジーズ社、ＣＧ４０００）を用いた。感度が４０（ｍＪ／ｃｍ２）以下である場合、良好であると評価した。【０２０４】
［ＭＥＥＦ］
上記感度（ｍＪ／ｃｍ２）の評価における方法と同様の方法により、ポジ型のレジストパターンを形成し、Ｅｏｐを測定した。上記Ｅｏｐにて、４８ｎｍライン１００ｎｍ、４９ｎｍライン１００ｎｍピッチ、５０ｎｍライン１００ｎｍピッチ、５１ｎｍライン１００ｎｍピッチ、５２ｎｍライン１００ｎｍピッチとするパターン形成用のマスクパターンをそれぞれ介してＬＳパターンを形成した。このとき、マスクのラインサイズ（ｎｍ）を横軸に、各マスクパターンを用いてレジスト膜に形成されたライン幅（ｎｍ）を縦軸にプロットしたときの直線の傾きをＭＥＥＦとして算出した。ＭＥＥＦ（直線の傾き）は、その値が１に近いほどマスク再現性が良好である。結果を表２に合わせて示す。【０２０５】
［ＬＷＲ（ｎｍ）］
上記感度（ｍＪ／ｃｍ２）の評価における方法と同様の方法により、ポジ型のレジストパターンを形成し、Ｅｏｐを測定した。上記Ｅｏｐにて形成された線幅５０ｎｍのＬｉｎｅを、パターン上部から観察し、任意の１０点において線幅を測定した。線幅の測定値の３シグマ値（ばらつき）をＬＷＲ（ｎｍ）とした。このＬＷＲの値が５．４ｎｍ以下であれば、形成されたパターン形状が良好であると評価した。【０２０６】
［ＤＯＦ（ｎｍ）］
上記感度の評価における最適露光量（Ｅｏｐ）にて、５０ｎｍのライン・アンド・スペースパターン用マスクで解像されるパターン寸法が、マスクの設計寸法の±１０％以内となる場合のフォーカスの振れ幅をＤＯＦ（ｎｍ）とした。【０２０７】
表２に示す通り、本発明のフォトレジスト組成物は、感度、ＭＥＥＦ、ＤＯＦ及びＬＷＲのリソグラフィー性能全てにおいて優れていることがわかった。
【産業上の利用可能性】
【０２０８】
本発明のフォトレジスト組成物は、半導体デバイス、液晶デバイス等の各種電子デバイスのリソグラフィー工程におけるレジストパターンの形成において好適に用いられる。
【国際調査報告】
2012133352.tif 000040
2012133352.tif 000041
2012133352.tif 000042
2012133352.tif 000043